【事件の表示】
　特許第５８５０７２６号発明「ポリアミド樹脂組成物及び成形品」の特許異議申立事件について、次のとおり決定する。
【結　論】
　特許第５８５０７２６号の明細書及び特許請求の範囲を訂正請求書に添付された訂正明細書及び特許請求の範囲のとおり、訂正後の請求項〔１−６〕について訂正することを認める。
　特許第５８５０７２６号の請求項１、５、６に係る特許を取り消す。
　同請求項２ないし４に係る特許を維持する。
【理　由】
第１　手続の経緯 
 　特許第５８５０７２６号の請求項１〜６に係る特許（以下「本件特許」という。）についての出願は、平成２３年１２月２日に出願され、平成２７年１２月１１日にその特許権の設定登録がされ、平成２８年２月３日にその特許公報が発行され、その後同年８月１日に東レ株式会社（以下「特許異議申立人」という。）により特許異議の申立てがされたものである。
　その後の手続の経緯は次のとおりである。
　平成２８年　８月　１日　　　特許異議申立書
　　　　同年　９月３０日付け　取消理由通知
　　　　同年１２月　２日　　　意見書・訂正請求書（特許権者）
　　　　同年　同月２７日　　　手続補正書（特許権者）
　平成２９年　１月２３日付け　訂正拒絶理由通知
　　　　同年　２月１０日　　　意見書・手続補正書（特許権者）
　　　　同年　２月２８日付け　取消理由通知（決定の予告）
　　　　同年　５月　２日　　　意見書・訂正請求書（特許権者）
　　　　同年　同月１１日付け　通知書
　　　　同年　６月１４日　　　意見書（特許異議申立人）
　
第２　訂正の適否
　特許権者は、特許法第１２０条の５第１項の規定により審判長が指定した期間内である平成２９年５月２日に訂正請求書を提出し、本件特許の明細書及び特許請求の範囲を訂正請求書に添付した訂正明細書及び訂正特許請求の範囲のとおり、訂正後の請求項１〜６について訂正（以下「本件訂正」という。）することを求めた。
　
１　訂正の内容
（１）訂正事項１
　請求項１に「０．０５≦（ｘ）≦０．５であり、かつ、下記式（１）で示される（Ｙ）が、−０．３≦（Ｙ）≦０．８であるポリアミド」とあるのを、「０．０５≦（ｘ）≦０．５であり、かつ、下記式（１）で示される（Ｙ）が、−０．３≦（Ｙ）≦０．８であるポリアミド（但し、（ｘ）＝０．１８かつ（Ｙ）＝−０．２であるものを除く）」に訂正する。
　
（２）訂正事項２
　請求項２に「前記式（１）で示される（Ｙ）が、０．０５≦（Ｙ）≦０．８である請求項１に記載のポリアミド樹脂組成物。」とあるのを、「（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、 
　当該ポリアミド中における全カルボン酸成分中のイソフタル酸成分比率（ｘ）が、０．０５≦（ｘ）≦０．５であり、
　かつ、下記式（１）で示される（Ｙ）が、０．０５≦（Ｙ）≦０．８であるポリアミド１００質量部と、 
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」に訂正する。
 　
（３）訂正事項３ 
　請求項３に「前記（Ｃ）：前記（Ｂ）ガラス繊維以外の無機充填材が、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材である請求項１又は２に記載のポリアミド樹脂組成物。」とあるのを、「（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、 
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：ガラス繊維以外の、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」に訂正する。
　 
（４）訂正事項４ 
　請求項４に「前記（Ｃ）：前記（Ｂ）ガラス繊維以外の無機充填材の平均粒径が０．０１〜３８μｍである請求項１乃至３のいずれか一項に記載のポリアミド樹脂組成物。」とあるのを、「（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、 
（Ｃ）：平均粒径が０．０１〜３８μｍである前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」に訂正する。
　 
（５）訂正事項５
　請求項５に「請求項１乃至４のいずれか一項に記載のポリアミド樹脂組成物を含む成形品。」とあるのを、「（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
 （前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）を含む成形品（但し、金型内複合成形品を除く）。」に訂正する。なお、本件訂正前後の請求項６は請求項５を引用するものであるから、訂正事項５により実質的に請求項６も訂正される。
　 
（６）訂正事項６ 
　明細書の段落【００１３】に「〔１〕 
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
当該ポリアミド中における全カルボン酸成分中のイソフタル酸成分比率（ｘ）が、０．０５≦（ｘ）≦０．５であり、
かつ、下記式（１）で示される（Ｙ）が、−０．３≦（Ｙ）≦０．８である（Ａ）ポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有しているものを除く。）。
〔２〕
　前記式（１）で示される（Ｙ）が、０．０５≦（Ｙ）≦０．８である、前記〔１〕に記載のポリアミド樹脂組成物。 
〔３〕
　前記（Ｃ）：前記（Ｂ）ガラス繊維以外の無機充填材が、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材である前記〔１〕又は〔２〕に記載のポリアミド樹脂組成物。
〔４〕
　前記（Ｃ）：前記（Ｂ）ガラス繊維以外の無機充填材の平均粒径が０．０１〜３８μｍである、前記〔１〕乃至〔３〕のいずれか一に記載のポリアミド樹脂組成物。
〔５〕
　前記〔１〕乃至〔４〕のいずれか一に記載のポリアミド樹脂組成物を含む成形品。
〔６〕
　射出成形品である、前記〔５〕に記載の成形品。」とあるのを、「〔１〕
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、 
　かつ、下記式（１）で示される（Ｙ）が、−０．３≦（Ｙ）≦０．８であるポリアミド（但し、（ｘ）＝０．１８かつ（Ｙ）＝−０．２であるものを除く）１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
〔２〕
　（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、０．０５≦（Ｙ）≦０．８であるポリアミド１００質量部と、 
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
〔３〕
（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：ガラス繊維以外の、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
〔４〕
（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
前記（Ｃ）：平均粒径が０．０１〜３８μｍである前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
〔５〕
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）を含む成形品（但し、金型内複合成形品を除く）。
〔６〕
　射出成形品である、請求項５に記載の成形品。」に訂正する。
　
（７）訂正事項７
　明細書の段落【００９８】に「製造例２〜１３」とあるのを、「製造例２〜１６」に訂正する。
　
（８）訂正事項８
　明細書の段落【０１００】に「【表１】
」とあるのを、「【表１】
」に訂正する。
 　 
　なお、本件訂正前後の請求項１〜６の記載は次のとおりである。
 本件訂正前：「【請求項１】
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項２】
　前記式（１）で示される（Ｙ）が、０．０５≦（Ｙ）≦０．８である請求項１に記載のポリアミド樹脂組成物。
【請求項３】
　前記（Ｃ）：前記（Ｂ）ガラス繊維以外の無機充填材が、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材である請求項１又は２に記載のポリアミド樹脂組成物。
【請求項４】
　前記（Ｃ）：前記（Ｂ）ガラス繊維以外の無機充填材の平均粒径が０．０１〜３８μｍである請求項１乃至３のいずれか一項に記載のポリアミド樹脂組成物。
【請求項５】
　請求項１乃至４のいずれか一項に記載のポリアミド樹脂組成物を含む成形品。
【請求項６】
　射出成形品である、請求項５に記載の成形品。」
 　 
本件訂正後：「【請求項１】
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド（但し、（ｘ）＝０．１８かつ（Ｙ）＝−０．２であるものを除く）１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項２】
（Ａ）：（ａ）アジピン酸とヘキサメチレンジアミンとからなる単位と、
　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、０．０５≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項３】
（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：ガラス繊維以外の、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項４】 
（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：平均粒径が０．０１〜３８μｍである前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項５】 
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）を含む成形品（但し、金型内複合成形品を除く）。
【請求項６】
　射出成形品である、請求項５に記載の成形品。」
 　 
２　本件訂正の適否
（１）一群の請求項について
　訂正事項１〜５による本件訂正は、請求項１〜６を訂正するものであるところ、本件訂正前の請求項２〜５はいずれも請求項１を引用するものであり、請求項６は請求項５を引用するものであるから、請求項１〜６は特許法第１２０条の５第４項に規定される一群の請求項である。そして、本件訂正の請求は、請求項１〜６についてされているから、特許法第１２０条の５第４項の規定に適合する。
　 
（２）訂正事項１について
ア　訂正の目的について
　訂正事項１は、本件訂正前の請求項１の（ｘ）及び（Ｙ）が特定のものであるポリアミドを除くものであるから、特許法第１２０条の５第２項ただし書第１号に掲げる特許請求の範囲の減縮を目的とするものである。
　
イ　新規事項の追加、特許請求の範囲の実質上の拡張・変更について
　訂正事項１は、本件訂正前の請求項１に記載された「０．０５≦（ｘ）≦０．５であり、かつ、下記式（１）で示される（Ｙ）が、−０．３≦（Ｙ）≦０．８であるポリアミド」の一部分を除くとするものであるから、願書に添付した明細書、特許請求の範囲及び図面に記載された事項の範囲内における訂正であって、新規事項の追加はなく、実質上特許請求の範囲を拡張し、又は変更するものでもない。
　したがって、特許法第１２０条の５第９項で準用する同法第１２６条第５項及び第６項の規定に適合する。
　
（３）訂正事項２について
ア　訂正の目的について
　訂正事項２は、本件訂正前に請求項１を引用していた請求項２を、引用関係を解消し、独立形式に改める訂正であるから、特許法第１２０条の５第２項ただし書第４号に掲げる請求項間の引用関係の解消を目的とするものである。
　
イ　新規事項の追加、特許請求の範囲の実質上の拡張・変更について
　訂正事項２は、請求項２について、引用関係を解消し、独立形式に改める訂正であって、請求項２においてその内容に実質的な変更はないから、新規事項の追加はなく、実質上特許請求の範囲を拡張し、又は変更するものでもない。
　したがって、特許法第１２０条の５第９項で準用する同法第１２６条第５項及び第６項の規定に適合する。
　
（４）訂正事項３について
ア　訂正の目的について
　訂正事項３は、本件訂正前に請求項１及び２を引用していた請求項３について、引用関係を解消し、独立形式に改めるとともに、本件訂正前にポリアミドが「（Ａ）：（ａ）アジピン酸とヘキサメチレンジアミンとからなる単位と、（ｂ）イソフタル酸とヘキサメチレンジアミンとからなる単位と、を含む」とされていたものを「（Ａ）：（ａ）アジピン酸とヘキサメチレンジアミンとからなる単位と、（ｂ）イソフタル酸とヘキサメチレンジアミンとからなる単位と、からなる」と訂正することでポリアミドの構成成分を限定するものである。
　したがって、訂正事項３による訂正は、特許法第１２０条の５第２項ただし書第１号及び第４号に掲げる特許請求の範囲の減縮及び請求項間の引用関係の解消を目的とするものである。
　
イ　新規事項の追加、特許請求の範囲の実質上の拡張・変更について
　訂正事項３は、請求項３について、引用関係を解消し、独立形式に改めるものであり、また、ポリアミドについて、アジピン酸とヘキサメチレンジアミンとからなる単位と、イソフタル酸とヘキサメチレンジアミンとからなる単位とからなるものであるとする限定をする訂正であるところ、願書に添付した明細書には、実施例として、アジピン酸とヘキサメチレンジアミンとからなる単位と、イソフタル酸とヘキサメチレンジアミンとからなる単位とからなるポリアミドが記載されている（製造例５、６）。したがって、訂正事項３による訂正については、新規事項の追加はなく、実質上特許請求の範囲を拡張し、又は変更するものでもなく、特許法第１２０条の５第９項で準用する同法第１２６条第５項及び第６項の規定に適合する。
　
（５）訂正事項４について
ア　訂正の目的について
　訂正事項４は、本件訂正前に請求項１〜３を引用していた請求項４について、引用関係を解消し、独立形式に改めるとともに、本件訂正前に請求項１を引用していた請求項４について、ポリアミドが「（Ａ）：（ａ）アジピン酸とヘキサメチレンジアミンとからなる単位と、（ｂ）イソフタル酸とヘキサメチレンジアミンとからなる単位と、を含む」とされていたものを「（Ａ）：（ａ）アジピン酸とヘキサメチレンジアミンとからなる単位と、（ｂ）イソフタル酸とヘキサメチレンジアミンとからなる単位と、からなる」と訂正することでポリアミドの構成成分を限定するものである。
　したがって、訂正事項４による訂正は、特許法第１２０条の５第２項ただし書第１号及び第４号に掲げる特許請求の範囲の減縮及び請求項間の引用関係の解消を目的とするものである。
　
イ　新規事項の追加、特許請求の範囲の実質上の拡張・変更について
　訂正事項４は、請求項４について、引用関係を解消し、独立形式に改めるものであり、また、ポリアミドについて、アジピン酸とヘキサメチレンジアミンとからなる単位と、イソフタル酸とヘキサメチレンジアミンとからなる単位とからなるものであるとする限定をする訂正であるところ、上記（４）のイで述べたのと同様の理由により、訂正事項４による訂正については、新規事項の追加はなく、実質上特許請求の範囲を拡張し、又は変更するものでもなく、特許法第１２０条の５第９項で準用する同法第１２６条第５項及び第６項の規定に適合する。
　
（６）訂正事項５について
ア　訂正の目的について
　訂正事項５は、本件訂正前に請求項１〜４を引用していた請求項５について、引用関係を解消し、独立形式に改めるとともに、本件訂正前に請求項１を引用していた請求項５に記載の成形品について金型内複合成形品を除外する訂正をするものであるところ、当該除外によって、特許請求の範囲が減縮される（なお、請求項６についても成形品から金型内複合成形品が除外される）。
　したがって、訂正事項５による訂正は、特許法第１２０条の５第２項ただし書第１号及び第４号に掲げる特許請求の範囲の減縮及び請求項間の引用関係の解消を目的とするものである。
　
イ　新規事項の追加、特許請求の範囲の実質上の拡張・変更について
　訂正事項５は、請求項５について、引用関係を解消し、独立形式に改めるものであり、また、成形品について金型内複合成形品を除外する訂正であるところ、願書に添付した明細書の段落【００７１】には、金型内複合成形により成形品を得ることが記載されているから、訂正事項５による訂正については、新規事項の追加はなく、実質上特許請求の範囲を拡張し、又は変更するものでもなく、特許法第１２０条の５第９項で準用する同法第１２６条第５項及び第６項の規定に適合する。
　
（７）訂正事項６について
ア　訂正の目的について
　訂正事項６による訂正は、訂正事項１〜５により訂正される特許請求の範囲の範囲の記載と明細書の記載との整合を図るための訂正であるから、特許法第１２０条の５第２項ただし書第３号に掲げる明瞭でない記載の釈明を目的とするものである。
　
イ　新規事項の追加、特許請求の範囲の実質上の拡張・変更について
　上述のとおり、訂正事項１〜５による訂正について、新規事項の追加はなく、実質上特許請求の範囲を拡張し、又は変更するものでもないから、訂正事項６による訂正についても、実質上特許請求の範囲を拡張し、又は変更するものでもなく、特許法第１２０条の５第９項で準用する同法第１２６条第５項及び第６項の規定に適合する。
　
ウ　明細書の訂正と関係する請求項についての説明
　訂正事項６は、特許請求の範囲に記載した全ての請求項に関係しているが、本訂正請求では、全ての請求項について訂正が請求されている。したがって、訂正事項６による訂正は、特許法第１２０条の５第９項で準用する同法第１２６条第４項の規定に適合する。
　
（８）訂正事項７及び８について
ア　訂正の目的について
　訂正事項７は、明細書の段落【００９８】に記載の製造例２〜１３を製造例２〜１６に訂正するものであるところ、明細書の段落【００９８】には、「実施例２〜１４、比較例１〜７」、「評価結果を下記表１及び２に示す。」との記載があり、明細書の【表１】及び【表２】によれば、実施例２〜１３、比較例１〜７では、ポリアミドの種類としてＡ２〜Ａ１６が記載され、それらは製造例２〜１６で製造されたポリアミドである。してみれば、訂正前の製造例２〜１３との記載に誤記があることは明らかであり、正しい記載は製造例２〜１６であることも明らかである。
　また、訂正事項８は、明細書の【表１】に記載の左から２つめの実施例２を実施例３とし、実施例３〜１３を実施例４〜１４に訂正するものであるところ、内容の異なる実施例２が２つ記載されていることは不合理であり、明細書の段落【００９８】に「実施例２〜１４、比較例１〜７」、「評価結果を下記表１及び２に示す。」との記載があることからみて、上記２つめの実施例２の記載、実施例３〜１３の記載に誤記があることは明らかであり、正しい記載はそれぞれ実施例３、実施例４〜１４であることも明らかである。
　したがって、訂正事項７及び８による訂正は、特許法第１２０条の５第２項ただし書第２号に掲げる誤記の訂正を目的とするものである。
　
イ　新規事項の追加、特許請求の範囲の実質上の拡張・変更について
　上記アで述べたことから、訂正事項７及び８による訂正について、新規事項の追加はなく、実質上特許請求の範囲を拡張し、又は変更するものでもないことは明らかであるから、当該訂正は特許法第１２０条の５第９項で準用する同法第１２６条第５項及び第６項の規定に適合する。
　
ウ　明細書の訂正と関係する請求項についての説明
　訂正事項７及び８は、特許請求の範囲に記載した全ての請求項に関係しているが、本訂正請求では、全ての請求項について訂正が請求されている。したがって、訂正事項７及び８による訂正は、特許法第１２０条の５第９項で準用する同法第１２６条第４項の規定に適合する。
　
（９）まとめ
　以上のとおり、本件訂正は特許法第１２０条の５第２項ただし書第１、２、３及び４号に掲げる事項を目的とするものであり、かつ、同条第４項及び同条第９項で準用する同法第１２６条第４項から６項までの規定に適合する。
　したがって、訂正請求書に添付された訂正明細書及び特許請求の範囲のとおり、訂正後の請求項１〜６について訂正することを認める。
　
第３　本件発明 
　上記第２で述べたとおり、本件訂正後の請求項１〜６について訂正することを認めるので、本件特許の請求項１〜６に係る発明は、平成２９年５月２日付けの訂正請求書に添付された訂正特許請求の範囲の請求項１〜６に記載された事項により特定される次のとおりのもの（以下「本件発明１」〜「本件発明６」ともいう。）である。
「【請求項１】
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド（但し、（ｘ）＝０．１８かつ（Ｙ）＝−０．２であるものを除く）１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項２】
（Ａ）：（ａ）アジピン酸とヘキサメチレンジアミンとからなる単位と、
　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、０．０５≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項３】
（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：ガラス繊維以外の、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項４】 
（Ａ）：（ａ）アジピン酸とヘキサメチレンジアミンとからなる単位と、
　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：平均粒径が０．０１〜３８μｍである前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
【請求項５】 
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
（Ｂ）：ガラス繊維１〜２００質量部と、
（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）を含む成形品（但し、金型内複合成形品を除く）。
【請求項６】
　射出成形品である、請求項５に記載の成形品。」
　
第４　取消理由通知の概要
　当審が取消理由で通知した取消理由の概要は、以下の理由１及び２に示すとおりである。
　
１　理由１
　本件特許の請求項１、３〜６に係る発明は、本件特許の出願前日本国内または外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　よって、上記請求項に係る特許は、同法第２９条の規定に違反してされたものであり、同法第１１３条第２号の規定により取り消されるべきものである。
　
刊行物１：特開２００７−１８２０７１号公報（特許異議申立人が提示した甲第１号証）
刊行物２：特開２００８−１３３４６５号公報（特許異議申立人が提示した甲第３号証）
参考資料：実験報告書、報告者：東レ株式会社　樹脂技術部　樹脂開発第１室長　高村　元（特許異議申立人が提示した甲第２号証）
  
２　理由２
　本件特許は、発明の詳細な説明の記載が下記の点で特許法第３６条第４項第１号に規定する要件を満たさない。
　
（１）本件発明１で特定されるＹの制御について、どのような方法によってＹの値を制御するかは発明の詳細な説明の記載をみても不明であるといわざるを得ず、当該Ｙの値が一定の範囲であることを発明特定事項とする本件発明１について、発明の詳細な説明は、当業者が実施することができる程度に明確かつ十分に記載したものであるということはできない。
　本件発明２〜６についても同様である。
　
（２）本件特許明細書の【００９８】に「実施例２〜１４」と記載され、「評価結果を表１及び表２に示す」と記載されているところ、表１には、実施例２が２つ記載され、表１又は表２には実施例１４が記載されていない不備がある。
　また、同【００９８】に記載の「製造例２〜１３」は「製造例２〜１６」の誤記と解される。
　
　よって、本件特許は、同法第３６条第４項第１号に規定する要件を満たしていない特許出願に対してなされたものであり、同法第１１３条第４号の規定により取り消されるべきものである。
第５　当審の判断
１　取消理由通知に記載した取消理由について
（１）取消理由１（特許法第２９条第２項）について
ア　各刊行物及び参考資料の記載事項並びに引用発明
　
（ア）各刊行物及び参考資料の記載事項
（ｉ）刊行物１には、以下の事項が記載されている。
１ａ）「【請求項２】
　アンモニア、ヒドラジン、及び水溶性アミン化合物から選択される１種以上の水溶液に浸漬する工程を経て電子顕微鏡観察で数平均内径１０〜８０ｎｍの凹部で表面が覆われたアルミニウム合金部品と、
　前記アルミニウム合金部品の前記表面に射出成形で固着され、脂肪族ポリアミド樹脂と芳香族ポリアミド樹脂が単純混合されたもの、及び／又は、前記脂肪族ポリアミド樹脂と前記芳香族ポリアミド樹脂が分子的に結合されたものが主な樹脂分組成である熱可塑性合成樹脂組成物部品と
　からなる金属樹脂複合体。」
 　 
１ｂ）「【請求項９】
　請求項１〜８から選択される１項に記載の金属樹脂複合体において、
　前記熱可塑性合成樹脂組成物が、樹脂分組成１００質量部に対して充填材１〜２００質量部が含まれていることを特徴とする金属樹脂複合体。
【請求項１０】
　請求項９に記載の金属樹脂複合体において、
　前記充填材が、ガラス繊維、炭素繊維、アラミド繊維、炭酸カルシウム、炭酸マグネシウム、シリカ、タルク、粘土、及びガラス粉から選ばれる１種以上の充填材であることを特徴とする金属樹脂複合体。」
　
１ｃ）「【請求項１２】
　数平均内径１０〜８０ｎｍの凹部で覆われたアルミニウム合金部品の表面とする為の、アンモニア、ヒドラジン、及び水溶性アミンから選択される１種以上の水溶液への浸漬処理工程と、
　該浸漬処理工程が為された前記アルミニウム合金部品を射出成形金型にインサートし、脂肪族ポリアミド樹脂と芳香族ポリアミド樹脂が単純混合された、又は、前記脂肪族ポリアミド樹脂と前記芳香族ポリアミド樹脂が分子的に結合されたものが主な樹脂分組成である熱可塑性合成樹脂組成物を射出して樹脂組成物部品として成形すると共にこれを前記アルミニウム合金部品の前記表面に接合する工程と
　からなる金属樹脂複合体の製造方法。」
 　 
１ｄ）「【００６４】
　好ましい共重合ナイロンとしては、・・・ポリヘキサメチレンアジパミド／ポリヘキサメチレンイソフタルアミドコポリマー（ナイロン６６／６Ｉ）、・・・ポリヘキサメチレンアジパミド／ポリヘキサメチレンイソフタルアミド／ポリカプロアミドコポリマー（ナイロン６６／６Ｉ／６）が挙げられる。
【００６５】
　好ましい共重合ナイロンは６Ｉナイロン成分が入ったものであり、特に好ましい共重合ナイロンは、ヘキサメチレンアジパミド成分（ナイロン６６成分）、ヘキサメチレンイソフタラミド成分（ナイロン６Ｉ成分）、およびカプロアミド成分（ナイロン６成分）からなる３元共重合体（ナイロン６６／６Ｉ／６樹脂）であり、ヘキサメチレンジアミンとアジピン酸の当モル塩、ヘキサメチレンジアミンとイソフタル酸の当モル塩、およびεカプロラクタムを重合缶内で加熱、重合することで得られる。その共重合比率は、配合原料の比率である。好ましい各繰返し構造単位の共重合割合は、ナイロン６６成分が６５〜９０質量％、ナイロン６Ｉ成分が５〜３０質量％、ナイロン６成分が１〜１４質量％さらに好ましくは２〜１２質量％であり、ナイロン６Ｉ成分／ナイロン６成分の共重合比１．０以上を同時に満たすことが好ましい。これらの共重合比は共重合体を製造する際の原料の割合を調整することにより、達成される。
・・・
【００６８】
　このような共重合比率の共重合ナイロンを使用することで、機械特性や耐熱特性を損なわずにＡｌとの接着性に適した固化特性を得ることができる。ナイロン６は、１〜１０質量部が好ましく、更に好ましい範囲は３〜８質量部であり吸湿時の機械特性低下を抑制できる。さらに、ナイロン６Ｉとナイロン６との共重合比率を１．０以上とすることで、吸湿時の機械特性低下を抑制することができる。また、本発明で使用する共重合ナイロンはＩＳＯ  ３０７に従って測定した粘度数の値が７０〜１３０ｍｌ／ｇのものが好ましく、更に好ましくは７５〜１１０ｍｌ／ｇである。この範囲の共重合ナイロンを使用することで、機械特性を損なうことなく、アルミニウムとの良好な接着性を有した本発明に適した熱可塑性合成樹脂組成物を得る事ができる。」　
 　 
１ｅ）「【００７１】
［熱可塑性合成樹脂組成物／充填材］
　また、本発明の複合体は、アルミニウム合金部品と樹脂組成物部品の線膨張率差の調整、及び樹脂組成物部品の機械的強度を向上することを目的として、樹脂分合計１００質量部に対し、更に充填剤１〜２００質量部、より好ましくは１０〜１５０質量部を含んでなる樹脂組成物部品であることが好ましい。
【００７２】
　この充填剤としては繊維状充填剤、粒状充填剤、板状充填剤等の充填剤を挙げることができ、該繊維状充填剤としては、例えばガラス繊維、炭素繊維、アラミド繊維等が挙げられ、ガラス繊維の具体的な例示としては、平均繊維径が６〜１４μｍのチョップドストランド等が挙げられる。また、該板状、粒状充填剤としては、例えば炭酸カルシウム、マイカ、ガラスフレーク、ガラスバルーン、炭酸マグネシウム、シリカ、タルク、粘土、炭素繊維やアラミド繊維の粉砕物等が挙げられる。
・・・
【００７４】
　フィラーの種類とその含有率を選べば樹脂の線膨張率はアルミニウム合金等に近い値にでき、例えば、ガラス繊維４０〜５０％をナイロン６６に含ませると線膨張率は２〜３×１０−5℃−1に下がる。」
 　 
１ｆ）「【００７９】
　以下、本発明の実施例を実験例に代えて詳記する。実施例で使用した共重合ポリアミド（ブロックポリマー）の製造法と粘度数の測定方法は以下のとおりである。
〔参考例１ 共重合ポリアミド（ブロックポリマー）の製造方法〕 
　それぞれの共重合ポリアミドの原料となるジアミンと酸の等モル塩などの原料をそれぞれの質量比で反応器に投入し、投入した樹脂分全量と同量の純水を加え、重合缶内をＮ２で置換した後、攪拌しながら加熱を開始し、缶内圧力を最大２０ｋｇ／ｃｍ２に調整しながら最終到達温度を２７０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥した。
〔参考例２ 粘度数の測定方法〕
　ＩＳＯ３０７標準方法に従って９６％硫酸での粘度数測定を行った。
【００８０】
［実施例１］
　市販の１．６ｍｍ厚のＡ５０５２アルミニウム合金板を購入した。１８ｍｍ×４５ｍｍの長方形片多数に切断した。このアルミ合金片の端部に直径２ｍｍφの穴をプレス機で開けた。塩ビ樹脂カバーの銅線を用意した。合金片１０個の穴に銅線を通しつつ途中を曲げ、合金片同士がべったりとは接触せぬようにしつつ１０個をぶら下げられるようにした。アルミ用脱脂材「ＮＥ−６（日本国東京都、メルテックス株式会社製）」１５％を含む槽を用意し液温を７５℃とした。この脱脂材水溶液に５分浸漬し、水洗した。続いて別の槽に１％濃度の塩酸水溶液を用意し液温を４０℃とした。ここへ先ほどのアルミニウム合金片を１分間浸漬し水洗した。
【００８１】
　続いて別の槽に１％苛性ソーダ水溶液を用意し、液温を４０℃とした。ここへ先ほどの合金片を１分間浸漬し水洗した。続いて別の槽に１％塩酸水溶液を用意し、液温を４０℃とした。ここへ先ほどの合金片を１分間浸漬し推薦した。続いて３．５％量の一水和ヒドラジン水溶液を６０℃とした中に先ほどの合金片を１分間浸漬し、水洗し６０℃×２０分間温風乾燥機で乾燥した。アルミニウム合金片を銅線から外し、アルミ箔で包み、これをポリエチ袋に入れて封じた。翌日、電子顕微鏡「Ｓ−４８００（日本国東京都、株式会社日立製作所製）」で、１０万倍率で観察したところ２０〜４０ｎｍ径、数平均内径で２５ｎｍの凹部で表面全面が覆われていることを確認した。
【００８２】
　一方、アジピン酸とヘキサメチレンジアミンとからナイロン６６成分として７７質量％、イソフタル酸とヘキサメチレンジアミンとから６Iナイロン成分として１７質量％、ナイロン６成分として６質量％から成るブロックポリマーを参考例１の方法で合成した。得られた合成樹脂の参考例２記載の方法で測定した粘度数は８５ｍｌ／ｇであり、溶融粘度は、フローテスター「ＣＦＴ−５００（日本国京都府、株式会社島津製作所製）にての温度２７０℃、荷重９８．１Ｎ（１０ｋｇｆ）の条件下にて３８０ポイズであった。二軸押出機「ＴＥＭ−３５Ｂ（東芝機械株式会社製）」にて、ガラス繊維「ＲＥＳ０３−ＴＰ９１（日本板硝子株式会社製）」をサイドフィーダーから添加量が５０質量％となるように供給しながら、シリンダー温度２８０℃で溶融混練してペレット化したポリアミド系樹脂組成物を得た。
【００８３】
　アルミニウム合金片を保管して２日後、合金片を取り出し、油分等が付着せぬよう手袋で摘まんで射出成形金型にインサートした。射出成形金型の構造図を図１に示したが、図内で１はアルミニウム合金片、２は可動側型板、３は固定側型板、４は樹脂が射出されるキャビティー部、５はピンポイントゲート、６は接合面を示した。射出接合が為されると図２で示す一体化物が得られる。図２で１はアルミニウム合金片（１．６ｍｍ×４５．０ｍｍ×１８．０ｍｍ）、４は樹脂部（３ｍｍ×５０ｍｍ×１０ｍｍ）、５はピンポイントゲート、６は接合面（５ｍｍ×１０ｍｍ）である。接合面の面積は０．５ｃｍ２であった。金型を閉め、ガラス繊維５０％含有の前記ナイロン系樹脂組成物を射出し、図２で示す一体化品を得た。
【００８４】
　射出温度は２６０℃であり、金型温度は１４０℃であった。射出接合した約２時間後に１５０℃とした熱風乾燥機に入れて１時間置き、放冷した。その２日後に引っ張り試験機で１０個のサンプル全てを引っ張り破断試験した。この試験ではせん断破断力が測定できる。その結果、平均したせん断破断力は２６．０ＭＰａ（２６５ｋｇｆ／ｃｍ２）であった。」
 　 
（ｉｉ）刊行物２には以下の事項が記載されている。
２ａ）「【請求項１】
少なくとも、示差走査熱量計で測定した降温結晶化温度（Ｔｃ）が２１０℃以下である結晶性ポリアミド樹脂および／または非晶性ポリアミド樹脂（ａ−１）を含むポリアミド樹脂（ａ）３０〜１００重量％および無機充填材（ｂ）７０〜０重量％を含有してなるポリアミド樹脂組成物ペレット（Ａ）と、
 ポリアミド樹脂（ａ−３）に滑剤（ｃ）を１〜３０重量％（滑剤ペレット中）含む滑剤ペレット（Ｂ）とを、
 ポリアミド樹脂組成物ペレット（Ａ）／滑剤ペレット（Ｂ）＝８０〜９９．５／２０〜０．５の重量比で含むペレットブレンド物。
【請求項２】
ポリアミド樹脂組成物ペレット（Ａ）中の、無機充填材（ｂ）の含有量が１５〜６０重量％である、請求項１に記載のペレットブレンド物。
 ・・・
【請求項８】
無機充填材（ｂ）が、ガラス繊維、マイカ、タルクおよびウォラストナイトからなる群より選ばれる少なくとも１種である、請求項１〜７のいずれか１項に記載のペレットブレンド物。」
 　 
 ２ｂ）「【００１４】
（ｂ）無機充填材
 本発明における無機充填材（ｂ）としては、周知の無機充填材を使用することができ、形状は特に制限されず、繊維状、板状、針状、球状、粉末等いずれの形状であってもよい。無機充填材の種類としては、ガラス繊維、炭素繊維、タルク、マイカ、ガラスフレ−ク、ウォラストナイト、チタン酸カリウム、硫酸マグネシウム、セピオライト、ゾノライト、ホウ酸アルミニウム、ガラスビ−ズ、バル−ン、炭酸カルシウム、シリカ、カオリン、クレ−、カーボンブラック、酸化チタン、硫酸バリウム、酸化亜鉛、水酸化マグネシウムなどが挙げられ、単独または二種以上の混合物として用いることができる。無機充填材としては、機械的強度、剛性、表面外観のバランスに優れ、入手もしやすい点から、好ましくはガラス繊維、マイカ、タルク、ウォラストナイトである。
【００１５】
　ガラス繊維は、一般に樹脂強化用に使用されるものならば特に限定はなく、例えば、長繊維タイプ（ロービング）や短繊維タイプ（チョップドストランド）等から選択して用いることができ、その平均繊維径は６〜１５μｍが一般的である。また、平均繊維長は、特に制限されないが、０.１〜２０ｍｍが好ましく、１〜１０ｍｍがより好ましい。マイカ、タルク、ウォラストナイトとしては、粒子径に制限はなく任意のものが使用できるが、例えば、粒子径が１〜８０μｍのものが好ましく、５〜５０μｍのものがより好ましい。このような無機充填材を使用することにより、無機充填材による補強効果がより効果的に発現され、表面意匠性、寸法安定性に優れた成形品を得ることができる。」
 　 
２ｃ）「【実施例】
【００２７】
　以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００２８】
 実施例および比較例において用いた原料は次のとおりである。 
（１）ポリアミド樹脂１：ポリ（メタキシリレンアジパミド）（以下、「ポリアミドＭＸＤ６」と記す）、三菱ガス化学（株）製、相対粘度（９８％硫酸を溶媒とし温度２５℃で測定）２．１４、降温結晶化温度２０５℃
（２）ポリアミド樹脂２：ポリアミド６６、東レ社製、商品名アミランＣＭ３００１−Ｎ、相対粘度２．９５（前記（１）と同様の方法で測定した。）、降温結晶化温度２２５℃
（３）ポリアミド樹脂３：ポリアミド６、三菱エンジニアリングプラスチック（株）製、商品名ノバミッド（登録商標）１００７Ｊ、相対粘度２．２０（前記（１）と同様の方法で測定した。）、降温結晶化温度１８０℃
（４）ポリアミド樹脂４：ポリアミド６Ｉ／６Ｔ共重合体、三菱エンジニアリングプラスチックス（株）製、商品名ノバミッド（登録商標）Ｘ２１、相対粘度２．８０（前記（１）と同様の方法で測定した。）
（５）ポリアミド樹脂５：ポリアミド６６／６Ｉ共重合体、相対粘度２．３０（前記（１）と同様の方法で測定した。）、降温結晶化温度１９８℃
[ポリアミド樹脂５の製造方法]
　アジピン酸とヘキサメチレンジアミンの等モル塩２．０ｋｇとイソフタル酸とヘキサメチレンジアミンの等モル塩０．５ｋｇおよび純水２．５ｋｇを５リットルのオートクレープに仕込み、窒素置換をしながら良く攪拌した。次に攪拌しながら温度を室温付近から２２０℃で約１時間昇温した。その後、オートクレープの内圧が１８ｋｇ/ｃｍ2−Ｇになるように、水を反応系外に除去しながら約２時間を要して温度を２６０℃に昇温した。その後加熱をやめ、オートクレープを密閉し、約８時間を要して室温付近まで冷却し、ポリアミド６６／６Ｉ（組成重量比：７８．５／２１．５）ポリマーを約２ｋｇ得た。得られたポリマーを粉砕し、１０リットルのエバポレーターを用い、窒素雰囲気下２００℃で１０時間固相重合にて分子量を上げ、相対粘度２．３０のポリマーを得た。
（６）ガラス繊維：チョップドストランド、旭ファイバ−グラス（株）製、商品名ＣＳ０３−ＪＡＦＴ２、平均繊維長３ｍｍ、平均繊維径１０μｍ
（７）マイカ：スゾライトマイカ、クラレトレーディング社製、商品名３２５ＨＫ、重量平均粒子径２０μｍ
（８）タルク１：林化成社製、商品名ミクロンホワイト５０００Ａ、重量平均粒子径４．７μｍ
（９）タルク２：富士タルク社製、商品名ＴＭ−２、重量平均粒子径１４．３μｍ
（１０）ウォラストナイト：ナイコ社製、商品名ナイグロス８、重量平均粒子径８μｍ
（１１）カーボンブラック１：三菱化学社製、＃４５、重量平均粒子径２４μｍ
（１２）カーボンブラック２：三菱化学社製、＃９６０、重量平均粒子径１６μｍ
（１３）滑剤１：ステアリン酸バリウム、堺化学社製
（１４）滑剤２：モンタン酸エステル、クラリアント社製、商品名リコワックスＥ
（１５）滑剤３：モンタン酸ナトリウム、クラリアント社製、商品名リコモントＮＡＶ１０１
（１６）滑剤４：カルボン酸アミド系ワックス、共同油脂社製、商品名ライトアマイドＷＨ２５５
（１７）滑剤５：ステアリルステアレート、理研ビタミン社製、商品名ＳＬ−９００Ａ
（１８）滑剤６：ケトンワックス、コグニスジャパン社製、商品名ロキシオールＥＰ２０３６−１８
（１９）滑剤７：ポリエチレンワックス、三井化学社製、商品名ハイワックス４０５ＭＰ
（２０）滑剤ペレット１：ポリアミド樹脂１／ポリアミド樹脂２／タルク１／滑剤１＝６０／１０／２０／１０の配合量（重量比）にて拝量し、タンブラ−で２０分混合後、ベント式押出機（東芝機械社製、ＴＥＭ３７ＢＳ）を用いて２７０℃で溶融混練した後、ひも状に押出し、水槽で冷却後、切断、乾燥して楕円柱状、長さ３〜３．５ｍｍのペレットを製造した。
（２１）滑剤ペレット２：ポリアミド樹脂１／ポリアミド樹脂２／タルク１／ガラス繊維／滑剤１＝４０／１０／２０／２０／１０の配合量（重量比）にて拝量し、ガラス繊維以外の各成分をタンブラーで２０分混合後、ポッパへ一括投入しガラス繊維はサイドフィード方式で供給して、ベント式押出機（東芝機械社製、ＴＥＭ３７ＢＳ）を用いて２７０℃で溶融混練した後、ひも状に押出し、水槽で冷却後切断、乾燥して、楕円柱状、長さ３〜３．５ｍｍのペレットを製造した。
（２２）滑剤ペレット３：ポリアミド樹脂１／ポリアミド樹脂２／タルク１／ガラス繊維／滑剤２／滑剤３＝５０／５／１０／３０／２．５／２．５の配合量（重量比）にて、前記（２１）滑剤ペレット２と同様の方法でペレットを製造した。
（２３）滑剤ペレット４：ポリアミド樹脂１／ポリアミド樹脂２／タルク１／ガラス繊維／滑剤６＝５０／５／１０／３０／５の配合量（重量比）にて、前記（２１）滑剤ペレット２と同様の方法でペレットを製造した。
（２４）滑剤ペレット５：ポリアミド樹脂１／ポリアミド樹脂２／タルク１／ガラス繊維／滑剤７＝５０／５／１０／３０／５の配合量（重量比）にて、前記（２１）滑剤ペレット２と同様の方法でペレットを製造した。
【００２９】 
実施例および比較例において、曲げ特性、表面意匠性、ハイサイクル性試験は以下の様にして行った。
（２５）曲げ特性
　射出成形機（ファナック社製、α１００ｉＡ）を用い、射出一次圧７００ｋｇｆ／ｃｍ2、射出速度５０ｍｍ／ｓ、保圧５００ｋｇｆ／ｃｍ2、射出時間１秒、成形温度２７０℃、金型温度は組成物のガラス転移温度に応じて表１、表２に記載の温度に設定し、試験片を作製した。ＩＳＯ−１７８規格に準じて、曲げ強度および曲げ弾性率を評価した。
【００３０】
（２６）表面意匠性
　射出成形機（ファナック社製、α１００ｉＡ）を用い、射出一次圧８００ｋｇｆ／ｃｍ2、射出速度５０ｍｍ／ｓ、保圧５００ｋｇｆ／ｃｍ2、射出時間２秒、成形温度２７０℃、金型温度は組成物のガラス転移温度に応じて表１、表２に記載の温度に設定し、冷却時間１５秒とし、１８０ｍｍ×１２０ｍｍ×２ｍｍｔの平板を成形した。成形後の表面意匠性を肉眼で観察した。目視による無機充填材の浮き具合や成形品表面のうねりの状態、および離型不具合によるムラを、 
◎：無機充填材の浮きや成形品表面のうねり、離型ムラが全面に渡り認められない
○：無機充填材の浮きや成形品表面のうねり、離型ムラが全面に渡り極僅かに認められるが実成形品として問題ないレベルである
×：無機充填材の浮きや成形品表面のうねり、または離型ムラが全面に渡り認められる
 以上の３種類で評価した。
【００３１】
（２７）ハイサイクル性
　射出成形機（ファナック社製、α１００ｉＡ）を用い、射出一次圧６００ｋｇｆ／ｃｍ2、射出速度５０ｍｍ／ｓ、保圧４５０ｋｇｆ／ｃｍ2、射出時間０．５秒、成形温度２７０℃、金型温度は組成物のガラス転移温度に応じて表１、表２に記載の温度に設定し、長さ５０ｍｍ、厚み１２．８ｍｍの圧縮試験用ＡＳＴＭ試験片を成形した。
　ハイサイクル性の評価は、ある冷却時間で連続５回成形を行い、冷却時間を１秒づつ短縮していった時の連続成形が可能な最短の冷却時間（必要冷却時間）を測定した。また、その必要冷却時間での連続成形時の離型性について、下記の基準にて判断した。
　◎：試験片に突き出しピンの跡が全く認められず、離型性が良好
○：試験片に突き出しピンの跡がわずかに残るが、離型に支障がない
△：試験片に突き出しピンの跡が明確に残ったり、固定側の金型に試験片が残りやすくなる
×：突き出しピンにより試験片が突き破られるか大きく変形したり、試験片が離型せず、可動側または固定側の金型に試験片が残る
【００３２】
[実施例１〜１３]
　ポリアミド樹脂１〜５、ガラス繊維以外の無機充填材を表１、表２に示す量を秤量し、タンブラ−で混合後ホッパーに一括投入し、ガラス繊維はサイドフィード方式で供給して、ベント式押出機（東芝機械社製、ＴＥＭ３７ＢＳ）を用いて２８０℃で溶融混練した後、ひも状に押出し、水槽で冷却後、切断し、楕円柱状、長さ３〜３．５ｍｍのポリアミド樹脂組成物ペレット（Ａ）を得た。
 その後の工程にて滑剤ペレット１〜３のいずれかを、先に得られたペレット（Ａ）に別フィーダーでポストブレンドし、乾燥後、ペレットブレンド物を得た。得られたペレットブレンド物を用い、上記記載の方法で試験片を作製し、評価を行った。評価結果を表１、表２に示す。
　いずれのペレットブレンド物の場合も、高い強度を維持しながら無機充填材の表面浮きや離型時のムラが全くないかほとんどなく、表面意匠性に優れていた。また、必要冷却時間も短く、離型性も良好で、ハイサイクル性にも優れていた。
【００３３】
 [比較例１〜８]
　ポリアミド樹脂１〜５、ガラス繊維以外の無機充填材、滑剤１、４または５を秤量し、タンブラ−で混合後ホッパーに一括投入し、ガラス繊維はサイドフィード方式で供給して、ベント式押出機（東芝機械社製、ＴＥＭ３７ＢＳ）を用いて２８０℃で溶融混練した後、ひも状に押出し、水槽で冷却後、切断、乾燥して楕円柱状、長さ３〜３．５ｍｍのペレットを得た。得られたペレットを用い上記記載の方法で試験片を作成し評価を行った。評価結果を表１、表２に示す。
　滑剤ペレットをポストブレンドした実施例と比較して、必要冷却時間が長く成形サイクルが長くなる傾向にあり、離型性も劣るものであった。
　特に比較例５〜８では表面の固化が遅いために離型性が大きく低下し、工業製品としては使用に耐えなかった。また離型性が不十分であるために表面の転写ムラが生じ、意匠性に問題が認められる場合があった。
　さらに、実施例１と比較例１、実施例６と比較例５を比べても明らかなとおり、滑剤の含有量が同じでも、本発明のペレットブレンド物を採用することによりハイサイクル性が著しく向上することが確認された。
【００３４】
【表１】
【００３５】
【表２】
」
　
（ｉｉｉ）参考資料には以下の事項が記載されている。
「
１．実験の目的
　特開２００７−１８２０７１号公報の実施例１に記載の合成樹脂（共重合ポリアミド樹脂）が、特許第５８５０７２６号の請求項１に記載の（Ａ）ポリアミドであるか否かを確認する。
・・・
３．実験担当者
下記の者が実験を担当した。
　東レ株式会社　樹脂技術部　服部恵一、滝口育美
　
４．実験実施年月日
　平成２６年１１月１日〜１２月１６日
　
５．実験方法
　特開２００７−１８２０７１号公報の明細書（以下、「同明細書」ということがある）の記載に従い、同明細書の実施例１に記載の共重合ポリアミド樹脂を同明細書の参考例１に記載の方法で合成した。また、得られた共重合ポリアミド樹脂の粘度数を同明細書の参考例２に記載の方法で測定し、また、溶融粘度をフローテスターで測定した。
５．１　共重合ポリアミド樹脂（ブロックポリマー）の合成
　同明細書の【００８２】（実施例１）に記載のとおり、アジピン酸とヘキサメチレンジアミンとからナイロン６６成分として７７質量％、イソフタル酸とヘキサメチレンジアミンとから６Iナイロン成分として１７質量％、ナイロン６成分として６質量％から成るブロックポリマーを以下に記す参考例１の方法で合成した。
　参考例１：同明細書の【００７９】（〔参考例１　共重合ポリアミド（ブロックポリマー）の製造方法〕）に記載のとおり、それぞれの共重合ポリアミドの原料となるジアミンと酸の等モル塩などの原料をそれぞれの質量比で反応器に投入し、投入した樹脂分全量と同量の純水を加え、重合缶内をＮ２で置換した後、攪拌しながら加熱を開始し、缶内圧力を最大２０ｋｇ／ｃｍ２に調整しながら最終到達温度を２７０℃とし反応させた。水浴中に吐出したポリマーをストランドカッターでペレタイズした。得られたペレットは９５℃熱水中で２０時間処理し、未反応モノマーや低重合物を抽出除去した。抽出後のペレットは８０℃で５０時間以上乾燥した。
　
５．２　評価
（１）５．１で得られた共重合ポリアミド樹脂を同明細書の参考例２記載の方法で粘度数を測定した。結果を表１に示す。
　〔参考例２　粘度数の測定方法〕
　　ＩＳＯ３０７標準方法に従って９６％硫酸での粘度数測定を行った。
　
（２）また、５．１で得られた共重合ポリアミド樹脂をフローテスター「ＣＦＴ−５００（日本国京都府、株式会社島津製作所製）にて、温度２７０℃、荷重９８．１Ｎ（１０ｋｇｆ）の条件下にて、溶融粘度を測定した。結果を表１に示す。
　
（３）５．１で得られた共重合ポリアミド樹脂の粘度数および溶融粘度は、同明細書の実施例１に記載の合成樹脂（共重合ポリアミド樹脂）の粘度数および溶融粘度（【００８２】）に同じであった。
　したがって、５．１で得られた共重合ポリアミド樹脂は、同明細書の実施例１に記載の合成樹脂（共重合ポリアミド樹脂）と同一の樹脂であった。
 　 
５．３　全カルボン酸中のイソフタル酸成分比率（ｘ）、全カルボキシル末端基中のイソフタル酸末端基比率（ＥＧ）の定量、及びパラメータ（Ｙ）の算出
　５．１で得られた共重合ポリアミド樹脂（同明細書の実施例１に記載の合成樹脂（共重合ポリアミド樹脂））が、特許第５８５０７２６号の請求項１に記載の（Ａ）ポリアミドであるか否かを確認するために、特許第５８５０７２６号公報の記載に従い、全カルボン酸中のイソフタル酸成分比率（ｘ）、全カルボキシル末端基中のイソフタル酸末端基比率（ＥＧ）の定量、及びパラメータ（Ｙ）の算出を行った。
　すなわち、特許第５８５０７２６号公報の【００７２】の記載に従い、以下のとおりに測定・算出した。
　５．１で得られた共重合ポリアミドを用いて、1Ｈ−ＮＭＲにより求めた。
　溶媒として重硫酸を用いた。
　装置は日本電子製、「ＥＣＡ４００型」を用いた。
　繰返時間は１２秒、積算回数は６４回で測定した。
　各成分の特性シグナルの積分値より、イソフタル酸成分量、イソフタル酸末端基量、その他のカルボキシ末端基（例えばアジピン酸末端基）量を算出し、これらの値から、全カルボン酸中のイソフタル酸成分比率（ｘ）、全カルボキシル末端基中のイソフタル酸末端基比率（ＥＧ）、及び下記式（１）のパラメータ（Ｙ）をさらに算出した。結果を表２に示す。
（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　
６．まとめ
　特許５８５０７２６号公報に記載の方法により、５．１で得られた共重合ポリアミド樹脂（特開２００７−１８２０７１号公報の実施例１に記載の共重合ポリアミド樹脂）の（ｘ）、（Ｙ）を算出した結果、
（ｘ）は０．１８、（Ｙ）は−０．２
　
（イ）刊行物１に記載された発明
　上記摘示１ａ、１ｂ、１ｄ〜１ｆ、特に１ｆの実施例１の記載からみて、刊行物１には、
「アジピン酸とヘキサメチレンジアミンとからナイロン６６成分として７７質量％、イソフタル酸とヘキサメチレンジアミンとから６Ｉナイロン成分として１７質量％、ナイロン６成分として６質量％から成るブロックポリマーである合成樹脂に、二軸押出機「ＴＥＭ−３５Ｂ（東芝機械株式会社製）」にて、ガラス繊維「ＲＥＳ０３−ＴＰ９１（日本板硝子株式会社製）」をサイドフィーダーから添加量が５０質量％となるように供給しながら、シリンダー温度２８０℃で溶融混練してペレット化したポリアミド系樹脂組成物」の発明（以下「刊行物１発明」ともいう。）が記載されている。
 　 
イ　本件発明１について
　刊行物１発明の「アジピン酸とヘキサメチレンジアミンとからナイロン６６成分として７７質量％、イソフタル酸とヘキサメチレンジアミンとから６Ｉナイロン成分として１７質量％、ナイロン６成分として６質量％から成るブロックポリマーである合成樹脂」、「ガラス繊維「ＲＥＳ０３−ＴＰ９１（日本板硝子株式会社製）」及び「ポリアミド系樹脂組成物」は本件発明１の「（Ａ）：（ａ）アジピン酸とヘキサメチレンジアミンとからなる単位と、（ｂ）イソフタル酸とヘキサメチレンジアミンとからなる単位と、を、含むポリアミド」、「（Ｂ）：ガラス繊維」及び「ポリアミド樹脂組成物」に相当する。また、刊行物１発明において、ガラス繊維は、添加量が５０質量％となるように供給されているから、本件発明１のポリアミド及びガラス繊維の配合量である、１００質量部及び１〜２００重量部の範囲と重複する。また、刊行物１発明のポリアミド組成物は滑剤として、高級脂肪酸の金属塩、高級脂肪酸と高級アルコールとのエステル化物、及び高級脂肪酸アミドを併用して含有するものではない。
　したがって、本件発明１と刊行物１発明との一致点・相違点は次のとおりである。
一致点
「（Ａ）：（ａ）アジピン酸とヘキサメチレンジアミンとからなる単位と、（ｂ）イソフタル酸とヘキサメチレンジアミンとからなる単位と、を、含むポリアミド１００質量部と（Ｂ）：ガラス繊維１〜２００質量部とを、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」である点
　
相違点１：本件発明１がポリアミドについて「当該ポリアミド中における全カルボン酸成分中のイソフタル酸成分比率（ｘ）が、０．０５≦（ｘ）≦０．５であり、かつ、下記式（１）で示される（Ｙ）が、−０．３≦（Ｙ）≦０．８であるポリアミド（但し、（ｘ）＝０．１８かつ（Ｙ）＝−０．２であるものを除く）（Ｙ）＝［（ＥＧ）−（ｘ）］／［１−（ｘ）］　　・・・（１）（前記式（１）中、（ＥＧ）は、（Ａ）ポリアミド中に含有されている全カルボキシル末端基中のイソフタル酸末端基比率を示し、下記式（２）で示される。（ＥＧ）＝イソフタル酸末端基量／全カルボキシル末端基量　・・・（２））」と特定しているのに対し、刊行物１発明ではそのような特定がない点
　
相違点２：本件発明１がポリアミド樹脂組成物が「（Ｃ）：前記（Ｂ）ガラス繊維以外の無機充填材１〜２００質量部」を含有することを特定しているのに対し、刊行物１発明では、そのような特定がない点
 　 
＜相違点１について＞
　上記参考資料である実験報告書に記載の実験方法は、刊行物１に記載の参考例１、実施例１に記載された方法と同様の方法であり、その粘度数、溶融粘度の評価方法は刊行物１に記載の方法であって、それらの値が刊行物１に記載のものと同一であるから、実験報告書に記載の実験方法により得られた共重合ポリアミド樹脂は刊行物１発明の合成樹脂と同じものであるといえる。そして、同実験報告書には、当該共重合ポリアミド樹脂について、本件発明１で特定される（ｘ）、（Ｙ）を本件特許明細書に記載の方法により算出した値が０．１８、−０．２であることが記載されているから、刊行物１発明の合成樹脂の（ｘ）、（Ｙ）は、０．１８、−０．２であるといえ、それらの値は本件発明１で特定される範囲内の値である。
　そして、当該（ｘ）、（Ｙ）の値を有するポリアミドは本件発明１から除かれている。
　しかし、刊行物１には、特に好ましい共重合ナイロンは、ヘキサメチレンアジパミド成分（ナイロン６６成分）、ヘキサメチレンイソフタラミド成分（ナイロン６Ｉ成分）、およびカプロアミド成分（ナイロン６成分）からなる３元共重合体（ナイロン６６／６Ｉ／６樹脂）であること、その共重合比率は、配合原料の比率であって、好ましい各繰返し構造単位の共重合割合は、ナイロン６６成分が６５〜９０質量％、ナイロン６Ｉ成分が５〜３０質量％、ナイロン６成分が１〜１４質量％さらに好ましくは２〜１２質量％であり、ナイロン６Ｉ成分／ナイロン６成分の共重合比１．０以上を同時に満たすことが好ましいこと、これらの共重合比は共重合体を製造する際の原料の割合を調整することにより、達成されること、特定の共重合体比率の共重合ナイロンを使用することで、機械特性や耐熱特性を損なわずにＡｌとの接着性に適した固化特性を得ることができることが記載されており（摘示１ｄ）、刊行物１発明の合成樹脂の共重合割合は、ナイロン６６成分、ナイロン６Ｉ、ナイロン６がそれぞれ７７、１７、６質量％であって、上記好ましい各繰返し構造単位の共重合割合に包含されるところ、その割合を機械特性、耐熱特性を考慮して、上記好ましい各繰返し構造単位の共重合割合の間で変更することは当業者が容易に行うことであって、例えば、刊行物１発明のナイロン６６成分又はナイロン６Ｉ成分の共重合割合を僅かに変更した場合には、上記（ｘ）及び（Ｙ）の一方又は両方が僅かに変化することは明らかであり、それらの値が、０．１８、−０．２近傍であって、０．０５≦（ｘ）≦０．５であり、かつ、−０．３≦（Ｙ）≦０．８を満たすことも明らかである。
　してみると、相違点１に係る技術的事項を採用することは当業者が容易に行うことである。
　
＜相違点２について＞
　刊行物１には、アルミニウム合金部品と樹脂組成物部品の線膨張率差の調整、及び樹脂組成物部品の機械的強度を向上することを目的として、樹脂分合計１００質量部に対し、更に充填剤１〜２００質量部を配合すること、充填剤としては繊維状充填剤、粒状充填剤、板状充填剤等の充填剤を挙げることができ、該繊維状充填剤としては、例えばガラス繊維、炭素繊維、アラミド繊維等が挙げられ、ガラス繊維の具体的な例示としては、平均繊維径が６〜１４μｍのチョップドストランド等が挙げられること、また、該板状、粒状充填剤としては、例えば炭酸カルシウム、マイカ、ガラスフレーク、ガラスバルーン、炭酸マグネシウム、シリカ、タルク、粘土、炭素繊維やアラミド繊維の粉砕物等が挙げられることが記載されており（摘示１ｂ、１ｅ）、炭酸カルシウム、マイカ等は、本件発明１の「（Ｃ）：前記（Ｂ）ガラス繊維以外の無機充填材」に相当する。したがって、炭酸カルシウム、マイカ等のガラス繊維以外の無機充填剤を、ガラス繊維と併せて樹脂分合計１００質量部に対し、１０１〜２００質量部までの範囲で配合すること（ガラス繊維以外の無機充填剤として、１〜１００質量部）配合することは当業者が容易に行うことである（なお、ガラス繊維とガラス繊維以外の無機充填材の配合量を樹脂分合計１００重量部に対して１〜２００重量部の範囲で適宜割り振ることも当業者が容易に行うことである。）。
　
＜本件発明１の効果について＞
　本件発明１によれば、過酷な成形条件下において成形した場合においても、表面外観が安定しており、かつ耐衝撃特性にも優れ、さらには、成形条件変更による成形不良（ソリ発生）が少ないポリアミド樹脂組成物を提供することができるという効果を奏する（段落【００１４】）ものであるが、刊行物１には、機械特性、耐熱特性を考慮すること、機械的強度を向上することが記載されており、機械特性、耐熱特性は表面外観、耐衝撃特性、成形不良と関連するものであるから、また、ナイロン６６成分又はナイロン６Ｉ成分の共重合割合を僅かに変更した場合に、上記の各特性が顕著に異なるものとなるとは考え難いから、本件発明１が当業者が予測し得ない顕著な効果を奏するとはいえない。
　
＜まとめ＞
　したがって、本件発明１は刊行物１に記載された発明に基づいて当業者が容易に発明をすることができたものである。
　
＜特許権者の主張について＞
　特許権者は平成２９年５月２日付けの意見書において、本件特許発明は、成形不良（ソリの発生）の問題を解決するものであるのに対して、刊行物１記載の発明は樹脂部分とアルミ合金部分の接合力を高めるというものであって、両者の技術的思想は顕著に異なっていること、刊行物１等から当業者が容易に発明をすることができたものと重なるおそれがある部分を除くための訂正を請求したことを指摘して、本件発明１は進歩性を有する旨主張する。しかし、本件発明１及び刊行物１に記載された発明はいずれも車両用、電子用等の様々な分野に用いられるポリアミド樹脂に関するものであって、解決しようとする課題も完全には一致しないものの、機械特性、耐熱特性等の特性を考慮したものである点では一致し、また、（ｘ）及び（Ｙ）について、刊行物１に記載された発明と一致する部分を除いても、当該一致する部分以外に、当業者が容易に発明をすることができる部分が存在することは上述のことから明らかである。
　したがって、上記特許権者の主張を採用することはできない。
　
ウ　本件発明３について
　本件発明１と同様に本件発明３と刊行物１発明とを対比すると、その一致点・相違点は次のとおりである。
　
一致点
「（Ａ）：（ａ）アジピン酸とヘキサメチレンジアミンとからなる単位と、（ｂ）イソフタル酸とヘキサメチレンジアミンとからなる単位と、を、含むポリアミド１００質量部と（Ｂ）：ガラス繊維１〜２００質量部とを、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」である点
　
相違点３：ポリアミドについて、本件発明３が「Ａ）：（ａ）アジピン酸とヘキサメチレンジアミンとからなる単位と、（ｂ）イソフタル酸とヘキサメチレンジアミンとからなる単位と、からなるポリアミド」と特定しているのに対し、刊行物１発明では、「アジピン酸とヘキサメチレンジアミンとからナイロン６６成分として７７質量％、イソフタル酸とヘキサメチレンジアミンとから６Ｉナイロン成分として１７質量％、ナイロン６成分として６質量％から成るブロックポリマーである合成樹脂」としている点、すなわち、ポリアミドの構成単位として本件発明３の構成単位に加え、ナイロン６成分が存在する点
　
相違点４：本件発明３がポリアミドについて「当該ポリアミド中における全カルボン酸成分中のイソフタル酸成分比率（ｘ）が、０．０５≦（ｘ）≦０．５であり、かつ、下記式（１）で示される（Ｙ）が、−０．３≦（Ｙ）≦０．８であるポリアミド（Ｙ）＝［（ＥＧ）−（ｘ）］／［１−（ｘ）］　　・・・（１）（前記式（１）中、（ＥＧ）は、（Ａ）ポリアミド中に含有されている全カルボキシル末端基中のイソフタル酸末端基比率を示し、下記式（２）で示される。（ＥＧ）＝イソフタル酸末端基量／全カルボキシル末端基量　・・・（２））」と特定しているのに対し、刊行物１発明ではそのような特定がない点
　
相違点５：本件発明３がポリアミド樹脂組成物が「（Ｃ）：ガラス繊維以外の、ウォラストナイト、カオリン、マイカ、タルク、炭酸カルシウム、炭酸マグネシウム、チタン酸カリウム、ホウ酸アルミニウム、クレーからなる群より選ばれる少なくとも１種の無機充填材１〜２００質量部」を含有することを特定しているのに対し、刊行物１発明では、そのような特定がない点
　
　上記相違点について、相違点３はポリアミドの組成に関するものであるところ、相違点４もポリアミドの組成に関連するものであるから、相違点３及び４を併せて検討する。
　
＜相違点３、４について＞
　上記イで述べたとおり、刊行物１発明の合成樹脂の（ｘ）、（Ｙ）は、０．１８、−０．２であるといえ、それらの値は本件発明３で特定される範囲内の値である。
　しかし、上記（ｘ）、（Ｙ）の値は、ポリアミドの構成単位によって変動することはその定義から明らかである。
　したがって、刊行物１には、ポリアミド樹脂の、具体的な例として、刊行物１発明のポリアミドに相当するポリヘキサメチレンアジパミド／ポリヘキサメチレンイソフタルアミド／ポリカプロアミドコポリマー（ナイロン６６／６Ｉ／６）と共に、ポリヘキサメチレンアジパミド／ポリヘキサメチレンイソフタルアミドコポリマー（ナイロン６６／６Ｉ）が例示されている（摘示１ｄ）から、当業者が、刊行物１発明のポリアミドに代えて、ナイロン６６／６Ｉを採用することに格別の創意を要したとはいえないといえたとしても、その際に上記相違点４に係る（ｘ）、（Ｙ）の値がどのような値になるかは不明であり、それらが本件発明３の範囲内にあるとはいえない。
　また、刊行物１及び２のいずれにも、ナイロン６６／６Ｉであるポリアミドについて、相違点４に係る「当該ポリアミド中における全カルボン酸成分中のイソフタル酸成分比率（ｘ）が、０．０５≦（ｘ）≦０．５であり、かつ、下記式（１）で示される（Ｙ）が、−０．３≦（Ｙ）≦０．８である」及び「（Ｙ）＝［（ＥＧ）−（ｘ）］／［１−（ｘ）］　　・・・（１）（前記式（１）中、（ＥＧ）は、（Ａ）ポリアミド中に含有されている全カルボキシル末端基中のイソフタル酸末端基比率を示し、下記式（２）で示される。（ＥＧ）＝イソフタル酸末端基量／全カルボキシル末端基量　　・・・（２））」とすることは記載も示唆もない。
　してみると、相違点３及び４に係る技術的事項を併せて採用することは当業者が容易になし得た事項であるということはできない。
　
　したがって、相違点５について検討するまでもなく、本件発明３は刊行物１及び２に記載された発明に基づいて当業者が容易に発明をすることができたものであるということはできない。
　
エ　本件発明４について
　本件発明１と同様に本件発明４と刊行物１発明とを対比すると、その一致点・相違点は次のとおりである。
　
一致点
「（Ａ）：（ａ）アジピン酸とヘキサメチレンジアミンとからなる単位と、（ｂ）イソフタル酸とヘキサメチレンジアミンとからなる単位と、を、含むポリアミド１００質量部と（Ｂ）：ガラス繊維１〜２００質量部とを、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」である点
　
相違点６：ポリアミドについて、本件発明４が「Ａ）：（ａ）アジピン酸とヘキサメチレンジアミンとからなる単位と、（ｂ）イソフタル酸とヘキサメチレンジアミンとからなる単位と、からなるポリアミド」と特定しているのに対し、刊行物１発明では、「アジピン酸とヘキサメチレンジアミンとからナイロン６６成分として７７質量％、イソフタル酸とヘキサメチレンジアミンとから６Ｉナイロン成分として１７質量％、ナイロン６成分として６質量％から成るブロックポリマーである合成樹脂」としている点、すなわち、ポリアミドの構成単位として本件発明３の構成単位に加え、ナイロン６成分が存在する点
　
相違点７：本件発明４がポリアミドについて「当該ポリアミド中における全カルボン酸成分中のイソフタル酸成分比率（ｘ）が、０．０５≦（ｘ）≦０．５であり、かつ、下記式（１）で示される（Ｙ）が、−０．３≦（Ｙ）≦０．８であるポリアミド（Ｙ）＝［（ＥＧ）−（ｘ）］／［１−（ｘ）］　　・・・（１）（前記式（１）中、（ＥＧ）は、（Ａ）ポリアミド中に含有されている全カルボキシル末端基中のイソフタル酸末端基比率を示し、下記式（２）で示される。（ＥＧ）＝イソフタル酸末端基量／全カルボキシル末端基量　・・・（２））」と特定しているのに対し、刊行物１発明ではそのような特定がない点
　
相違点８：本件発明４がポリアミド樹脂組成物が「（Ｃ）：平均粒径が０．０１〜３８μｍである前記（Ｂ）ガラス繊維以外の無機充填材１〜２００質量部」を含有することを特定しているのに対し、刊行物１発明では、そのような特定がない点
　
　ここで、相違点６及び７は、本件発明３について上記ウで示した相違点３及び４と同じであるところ、相違点３及び４に係る技術的事項を併せて採用することは当業者が容易になし得た事項であるということはできないから、相違点６及び７に係る技術的事項を併せて採用することも当業者が容易になし得た事項であるということはできない。
　したがって、相違点８について検討するまでもなく、本件発明４は刊行物１及び２に記載された発明に基づいて当業者が容易に発明をすることができたものであるということはできない。
　
オ　本件発明５について
　本件発明１と同様に本件発明５と刊行物１発明とを対比すると、その一致点・相違点は次のとおりである。
　
一致点
「（Ａ）：（ａ）アジピン酸とヘキサメチレンジアミンとからなる単位と、（ｂ）イソフタル酸とヘキサメチレンジアミンとからなる単位と、を、含むポリアミド１００質量部と（Ｂ）：ガラス繊維１〜２００質量部とを、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」に関するものである点
　
相違点１０：本件発明５がポリアミドについて「当該ポリアミド中における全カルボン酸成分中のイソフタル酸成分比率（ｘ）が、０．０５≦（ｘ）≦０．５であり、かつ、下記式（１）で示される（Ｙ）が、−０．３≦（Ｙ）≦０．８であるポリアミド（Ｙ）＝［（ＥＧ）−（ｘ）］／［１−（ｘ）］　　・・・（１）（前記式（１）中、（ＥＧ）は、（Ａ）ポリアミド中に含有されている全カルボキシル末端基中のイソフタル酸末端基比率を示し、下記式（２）で示される。（ＥＧ）＝イソフタル酸末端基量／全カルボキシル末端基量　・・・（２））」と特定しているのに対し、刊行物１発明ではそのような特定がない点
　
相違点１１：本件発明５がポリアミド樹脂組成物が「（Ｃ）：前記（Ｂ）ガラス繊維以外の無機充填材１〜２００質量部」を含有することを特定しているのに対し、刊行物１発明では、そのような特定がない点
　
相違点１２：本件発明５が「ポリアミド樹脂組成物を含む成形品（但し、金型内複合成形品を除く）」と特定しているのに対し、刊行物１発明は「ペレット化したポリアミド系樹脂組成物」である点
　
＜相違点１０について＞
　相違点１０は「（但し、（ｘ）＝０．１８かつ（Ｙ）＝−０．２であるものを除く）」との事項が相違する事項となっていない以外は、上記相違点１と同様の相違点であるところ、上記イで述べたとおり、刊行物１発明の合成樹脂の（ｘ）、（Ｙ）は、０．１８、−０．２であるといえ、それらの値は本件発明１０で特定される範囲内の値である。したがって、この点は実質的な相違点ではない。
　
＜相違点１１について＞
　相違点１１は上記相違点２と同様の相違点であるところ、相違点２に係る技術的事項を採用することは当業者が容易になし得た事項であることは、上記イで述べたとおりであるから、同様の理由により相違点１１に係る技術的事項を採用することも当業者が容易になし得た事項である。
　
＜相違点１２について＞
　刊行物１発明はペレット化したポリアミド系樹脂組成物に関するものであるところ、当該ペレット化したポリアミド系樹脂組成物（ペレット）は成形品であって、金型内複合成形品ではないから、この点は実質的な相違点ではない。
　仮にペレット化したポリアミド系樹脂組成物が成形品といえないとしても、刊行物１には、当該樹脂組成物を射出成形金型に射出し、アルミニウム合金片との一体化品を得ること（摘示１ｆ）、所定のポリアミド樹脂が主な樹脂分組成である熱可塑性合成樹脂組成物を射出して樹脂組成物部品として成形すると共にこれを所定のアルミニウム合金部品の表面に接合する工程とからなる金属樹脂複合体（摘示１ａ、１ｃ、１ｆ）が記載されており、刊行物１発明のポリアミド系樹脂組成物は刊行物１においては最終的にアルミニウム合金部品と接合される樹脂組成物部品として成形されるといえるが、当該接合前は当該樹脂組成物部品はそれ自体が射出により成形される部品であるから、成形品であって、金型内複合成形品ではない。したがって、刊行物１発明のペレット化したポリアミド系樹脂組成物を用いて金型内複合成形品ではない成形品とすることは当業者が容易に行うことである。
　また、仮に当該樹脂組成物部品は成形されると共にアルミニウム合金部品と接合されるから、金型内複合成形品ではない成形品であるといえないとしても、刊行物１に背景技術として金属と合成樹脂を接着剤で一体化する技術は広い産業、技術分野から求められていることが記載されている（段落【０００２】）ことからみて、合成樹脂自体を成形品とすることは周知であるといえるから、上記樹脂組成物部品自体を金型内複合成形品ではない成形品とすることは当業者が容易に行うことである。
　したがって、相違点１２は実質的な相違点ではないか、当業者が容易になし得た事項である。
　
＜本件発明５の効果について＞
　上記イで述べたのと同様の理由により、本件発明５が当業者が予測し得ない顕著な効果を奏するとはいえない。
　
＜まとめ＞
　したがって、本件発明５は刊行物１に記載された発明に基づいて当業者が容易に発明をすることができたものである。
　
カ　本件発明６について
　本件発明６は本件発明５について射出成形品であることが特定されるものであるところ、射出により成形することは刊行物１に記載されているから（摘示１ｃ、１ｆ）、本件発明５に関して、樹脂組成物部品について上記オで述べたのと同様の理由により、本件発明６は、刊行物１に記載された発明に基づいて当業者が容易に発明をすることができたものである。
　
キ　まとめ
　以上のとおりであるから、本件発明１、５及び６は、本件特許の出願前日本国内または外国において頒布された刊行物１に記載された発明に基いて、その出願前にその発明の属する技術の分野における通常の知識を有する者が容易に発明をすることができたものであるから、特許法第２９条第２項の規定により特許を受けることができない。
　よって、請求項１、５、６に係る特許は、同法第２９条の規定に違反してされたものであり、同法第１１３条第２号の規定により取り消されるべきものである。
　また、本件発明３、４は、本件特許の出願前日本国内または外国において頒布された刊行物１及び２に記載された発明に基いて、その出願前にその発明の属する技術の分野における通常の知識を有する者が容易に発明をすることができたものであるということはできないから、特許法第２９条第２項の規定により特許を受けることができないということはできない。
　よって、請求項３、４に係る特許は、同法第２９条の規定に違反してされたものであり、同法第１１３条第２号の規定により取り消されるべきものである、ということはできない。
　
（２）取消理由２（特許法第３６条第４項第１号）について
ア　特許権者が提出した参考文献及びその記載事項
　平成２９年５月２日付けで特許権者が提出した意見書に添付された参考文献１〜７は次のとおりである。
参考文献１：特開２０１０−１５０４４５号公報
参考文献２：特開２０１１−１１１５７６号公報
参考文献３：特開２００６−１２４６６９号公報
参考文献４：特開２００２−１９４２１０号公報
参考文献５：特開平１１−９２６５７号公報
参考文献６：特開平３−７６７５５号公報
参考文献７：特開２０１１−２１９６３５号公報
　
　また、各文献の記載事項は次のとおりである。
　
参考文献１：
「【００４１】
　あらかじめ塩調製する場合には、ペンタメチレンジアミンとテレフタル酸の塩、炭素数７以上のジアミンとテレフタル酸の塩の混合比を変化させることによって、塩調製しない場合には、各原料の仕込み比を変化させることによってポリアミド樹脂の共重合組成比を変化させることができる。」
　
参考文献２：
「【００４２】
・・・原料モノマーの仕込み比率を調整することにより、合成される共重合ポリアミド中の各構成単位の割合を制御することができる。」
　
参考文献３：
「【００３５】
　次に、本発明で用いられるポリアミド系樹脂（Ｂ）について説明する。
・・・本発明では、カルボキシル基やアミノ基で末端が調整されたポリアミド系樹脂が好適に用いられる。
【００３６】
　かかる末端が調整されたポリアミド系樹脂（Ｂ）としては、カプロアミドを主たる構成単位とし、末端調整剤を使用して末端カルボキシル基含有量［Ｘ］および末端アミノ基含有量［Ｙ］が、｛（１００×［Ｙ］）／（［Ｘ］＋［Ｙ］）｝≧５（ただし、［Ｘ］，［Ｙ］の単位はμeq／ｇ・ポリマー）を満足するように調整したポリアミド系樹脂（Ｂ）が用いられる。
【００３７】
　上記における末端調節剤としては、炭素数２〜２３のカルボン酸、炭素数２〜２０のジアミンが用いられる。ここで炭素数２〜２３のモノカルボン酸としては、・・・
【００３８】
・・・
【００３９】
　また、上記のモノカルボン酸のほかに、脂肪族ジカルボン酸（・・・アジピン酸・・・などのジカルボン酸類を使用したり併用したりすることもできる。」
　
参考文献４：
「【００２２】前記カルボキシル末端基とアミノ末端基の比率や、アミノ末端基濃度、カルボキシル末端基濃度は、重合時に添加する末端調整剤（例えば、モノアミン、ジアミン、一塩基酸、二塩基酸など）の量を調節したり、ジアミンとジカルボン酸との重縮合によりポリアミドを製造する場合には、該ジアミンとジカルボン酸のモル比を変化させることによりコントロールできる。例えば、末端調整剤としてモノアミンを使用するとカルボキシル末端基が減少し、ジアミンを用いるとカルボキシル末端基が減少するとともにアミノ末端基が増加する。また、末端調整剤として一塩基酸を用いるとアミノ末端基が減少し、二塩基酸を用いるとアミノ末端基が減少するとともにカルボキシル末端基が増大する。」
　
参考文献５：
「【０００９】ポリアミド樹脂の末端調整は、慣用の方法、例えば、末端調整剤の存在下でモノマーを重合させたり、重合して得られたポリアミド樹脂と末端調整剤とを加熱して反応させることにより行うことができる。ポリアミド樹脂の末端カルボキシル基及びアミノ基の濃度は、末端調整剤の種類及び使用量を選択することにより調整できる。なお、ポリアミド樹脂の末端調整は、分子量分布の調整と併せて行うことができる点で、モノマーの重合時に行うのが好ましい。前記末端調整剤として、例えば、カルボン酸、アミン、ラクトンなどを使用できる。ポリアミド樹脂の末端アミノ基は、例えばカルボン酸又はラクトンにより封止でき、末端カルボキシル基は、例えばアミンにより封止できる。
【００１０】上記カルボン酸としては、・・・アジピン酸・・・などの飽和脂肪族ジカルボン酸；・・・などが含まれる。」
　
参考文献６：
「また、ポリアミド樹脂はその末端基がモノカルボン酸化合物および／またはジカルボン酸化合物あるいはモノアミン化合物および／またはジアミン化合物の１種以上を任意の段階でポリアミドに添加することにより末端基濃度が調節されていてもよい。」（3頁右下欄9〜15行）
　
「
」（8頁第１表）
　
参考文献７：
「【００１９】
ポリアミド樹脂の末端調整は、慣用の方法、例えば、末端調整剤の存在下で、溶融重合、溶液重合や固相重合等の公知の方法で重合、又は共重合する事により製造される。あるいは、重合後、末端調整剤の存在下に、溶融混練することにより製造される。あるいは、重合後、末端調整剤の存在下に、溶融混練することにより製造される。このように、末端調整剤は、重合時の任意の段階、あるいは、重合後、溶融混練時の任意の段階において添加できるが、金属粉体複合成形品成形時のポリアミド樹脂の流動性、成形性を考慮した場合、重合時の段階で添加することが好ましい。
【００２０】
ポリアミド樹脂の末端調整に際しては、モノアミン、ジアミン、モノカルボン酸、ジカルボン酸のうちの１種あるいは２種以上を適宜組合せて添加することができる。例えば、・・・アジピン酸・・・が挙げられる。これらは１種又は２種以上を用いることができる。これら末端調節剤の使用量は末端調節剤の反応性や重合条件により異なるが、最終的に得ようとするポリアミド樹脂の相対粘度と末端カルボキシル基濃度、末端アミノ基濃度が前記の範囲になるように適宜決められる。」
 　 
イ　判断
（ア）理由２の（１）について
　本件発明１は、「当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８である（Ａ）ポリアミド（但し、（ｘ）＝０．１８かつ（Ｙ）＝−０．２であるものを除く）」及び
「（Ｙ）＝［（ＥＧ）−（ｘ）］／［１−（ｘ）］ ・・・（１）
 （前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量 ・・・（２））」と特定するものである。
　この（ｘ）及び（Ｙ）の制御について、発明の詳細な説明には、
「【００３８】
　（（Ａ）ポリアミドの製造方法）
　本実施形態のポリアミド樹脂組成物を構成する（Ａ）ポリアミドの製造方法としては、上述したようにその他の共重合成分を有するポリアミド共重合体である場合を含めて、前記全カルボン酸成分中のイソフタル酸成分比率（ｘ）が０．０５≦（ｘ）≦０．５であり、上記式（１）におけるブロック化比率の指標である（Ｙ）が−０．３≦（Ｙ）≦０．８、好ましくは０．０５≦（Ｙ）≦０．８となるようなポリアミド（又はポリアミド共重合体）が得られればよい。
　ポリアミドの製造方法としては、例えば、アジピン酸、イソフタル酸、ヘキサメチレンジアミン、及び必要に応じてその他の成分の混合物の水溶液、又は水の懸濁液を加熱し、溶融状態を維持したまま重合させる方法（熱溶融重合法）；熱溶融重合法で得られたポリアミドを融点以下の温度で固体状態を維持したまま重合度を上昇させる方法（熱溶融重合・固相重合法）；アジピン酸、イソフタル酸、ヘキサメチレンジアミン、及び必要に応じてその他の成分の混合物の水溶液、又は水の懸濁液を加熱し、析出したプレポリマーをさらにニーダー等の押出機で再び溶融させて重合度を上昇させる方法（プレポリマー・押出重合法）；アジピン酸、イソフタル酸、ヘキサメチレンジアミン、及び必要に応じてその他の成分の混合物、固体塩又は重縮合物を、固体状態を維持したまま重合（固相重合法）させる方法等が挙げられる。
　全カルボン酸成分中のイソフタル酸成分比率（ｘ）を上記数値範囲内に制御するための方法としては、原料の仕込み量の調整、重合条件の調整が有効である。
　上記式（１）におけるブロック化比率の指標となる（Ｙ）を上記数値範囲内に制御するためには、イソフタル酸成分のブロック化を制御することが必要である。具体的には、重合系内で、溶融状態を維持しながら、圧力を適宜調整し、重合温度を好ましくは１００℃以上、より好ましくは１２０℃以上、さらに好ましくは１７０℃以上としながら、均一混合下において重縮合反応を進め、最終重合内部温度が好ましくは２５０℃以上、より好ましくは２６０℃以上になるような条件下で重合させる熱溶融重合法を用いることにより制御することができる。
【００３９】
　重合形態としては、特に限定されず、バッチ式、連続式のいずれでもよい。
　また、重合装置も特に限定されず、公知の装置、例えば、オートクレーブ型の反応器、タンブラー型反応器、ニーダー等の押出機型反応器等を用いることができる。
【００４０】
　上述したように、（Ｙ）＝［（ＥＧ）−（ｘ）］／［１−（ｘ）］で表される（Ｙ）が、−０．３≦（Ｙ）≦０．８の範囲となるようにするには熱溶融重合法を用いることが好ましく、熱溶融重合法を用いることがより好ましい。
　バッチ式の熱溶融重合法の一例について以下に説明する。
　重合温度条件については特に限定されないが、好ましくは１００℃以上、より好ましくは１２０℃以上、さらに好ましくは１７０℃以上である。
　例えば、アジピン酸、イソフタル酸、及びヘキサメチレンジアミンとの混合物、固体塩又は水溶液を１１０〜２００℃の温度下で攪拌し、約６０〜９０％まで水蒸気を徐々に抜いて加熱濃縮する。
　その後、内部圧力を約１．５〜５．０ＭＰａ（ゲージ圧）になるまで加熱を続ける。
　その後、水及び／又はガス成分を除きながら、圧力を約１．５〜５．０ＭＰａ（ゲージ圧）に保ち、内部温度が好ましくは２４０℃以上、より好ましくは２４５℃以上に達した時点で、水及び／又はガス成分を除きながら圧力を徐々に抜き、最終内部温度が好ましくは２５０℃以上、より好ましくは２６０℃以上になるように、常圧で又は減圧して重縮合を行う熱溶融重合法を用いることができる。
　さらには、アジピン酸、イソフタル酸、及びヘキサメチレンジアミンとの混合物、固体塩又は重縮合物を融点以下の温度で熱重縮合させる固相重合法等も用いることができる。これらの方法は必要に応じて組み合わせてもよい。」との記載がある。
　すなわち、発明の詳細な説明には、ポリアミドの製造方法として、熱溶融重合法、熱溶融重合法・固相重合法、押出重合法、固相重合法が記載され、（ｘ）を上記数値範囲内に制御するための方法として、原料の仕込み量の調整、重合条件の調整が有効であることが記載され、（Ｙ）を上記数値範囲内に制御するためには、イソフタル酸成分のブロック化を制御することが必要であり、具体的には、重合系内で、溶融状態を維持しながら、圧力を適宜調整し、重合温度を好ましくは１００℃以上、より好ましくは１２０℃以上、さらに好ましくは１７０℃以上としながら、均一混合下において重縮合反応を進め、最終重合内部温度が好ましくは２５０℃以上、より好ましくは２６０℃以上になるような条件下で重合させる熱溶融重合法を用いることにより制御することができ、さらに、バッチ式の熱溶融重合法の一例について記載されている。
　さらに、発明の詳細な説明には、実施例１〜１４として、（ｘ）及び（Ｙ）が上記範囲内にあるポリアミド樹脂組成物の例、比較例１〜８として、（ｘ）及び（Ｙ）が上記範囲内にないポリアミド樹脂組成物の例が記載されている。
　ここで、（ｘ）の制御については、（ｘ）がポリアミド中における全カルボン酸成分中のイソフタル酸成分比率であり、本件発明１のポリアミドは酸としてアジピン酸及びイソフタル酸を、アミンとしてヘキサメチレンジアミンを用いること、原料の仕込み比を変化させることによってポリアミド樹脂の共重合組成比を変化させることができることは周知であること（参考文献１、２）から、原料として用いる全カルボン酸中のイソフタル酸の比率に関連することは当業者が容易に理解できる事項である。実際に実施例１〜１４においては、（ｘ）の値と原料として用いる全カルボン酸中のイソフタル酸の比率とは完全ではないものの相当程度に一致する。してみれば、重合条件の調整が具体的にどのようなものであるかは必ずしも明らかではないものの、少なくとも原料として用いる全カルボン酸中のイソフタル酸の比率を調整することで（ｘ）の値を制御できることは当業者が理解することができるといえる。
　また、（Ｙ）の制御について、（Ｙ）は（ＥＧ）と（ｘ）の関数であり、（ＥＧ）はイソフタル酸末端基量／全カルボキシル末端基量であるところ、実施例１〜１４において、（ＥＧ）の値は、０．４５〜０．６８の間で変化している。そして、ポリアミドの末端基調整をカルボン酸、アミンにより行うことが周知であること（参考文献３〜７）、過剰のアジピン酸の添加を行う実施例１〜９及び１２〜１４によるポリアミドと該添加を行わない実施例１０及び１１によるポリアミドとの比較において、前者がより低い（ＥＧ）を有することを考慮すれば、イソフタル酸以外の酸であり本件発明１の必須のカルボン酸であるアジピン酸を過剰に添加することによって（ＥＧ）の値を制御できることは当業者が理解できるものと解される。
　そして、上述のとおり、（Ｙ）は（ＥＧ）と（ｘ）の関数であって、（ｘ）及び（ＥＧ）の制御方法を当業者が理解できるのであるから、発明の詳細な説明の段落【００３８】〜【００４０】の記載、発明の詳細な説明に記載の実施例、比較例におけるポリアミド製造時の設定条件を参照しつつ、（ｘ）が、０．０５≦（ｘ）≦０．５であり、かつ、（Ｙ）が、−０．３≦（Ｙ）≦０．８である範囲（ただし、本件発明１については、（ｘ）＝０．１８かつ（Ｙ）＝−０．２であるものは除かれている）について当業者が実施することができるものと認められる。
　したがって、発明の詳細な説明は、本件発明１について、当業者が実施することができる程度に明確かつ十分に記載したものではないとはいえない。
　本件発明２〜６についても同様である。 
　
（イ）理由２の（２）について
　理由２の（２）は、本件特許明細書の【００９８】に「実施例２〜１４」と記載され、「評価結果を下記表１及び表２に示す」と記載されているところ、表１には、実施例２が２つ記載され、表１又は表２には実施例１４が記載されていない不備があり、また、同【００９８】に記載の「製造例２〜１３」は「製造例２〜１６」の誤記と解されるというものであるところ、上記本件訂正の訂正事項７、８による訂正により、本件特許明細書の【００９８】及び表１について、上記指摘事項に対応する訂正がされており、上記指摘事項に係る不備は存在しない。
　したがって、発明の詳細な説明は、本件発明１〜６について、当業者が実施することができる程度に明確かつ十分に記載したものではないとはいえない。
　
ウ　まとめ
　以上のとおりであるから、本件発明１〜６に係る特許は、上記理由２の（１）及び（２）の点において、発明の詳細な説明の記載が特許法第３６条第４項第１号に規定する要件を満たさないということはできず、よって、本件特許は、同法第３６条第４項第１号に規定する要件を満たしていない特許出願に対してなされたものであり、同法第１１３条第４号の規定により取り消されるべきものである、ということはできない。
　
２　取消理由通知で採用しなかった特許異議申立理由について
（１）特許法第２９条第１項第３号について
　特許異議申立人は、特許異議申立書において、本件訂正前の請求項１、３、５及び６に係る発明（それぞれ、本件発明１、３、５、６に対応する。）について、甲第２号証を援用して、甲第１号証に記載された発明であるから、特許法第２９条第１項第３号に該当するというものであると主張する（なお、甲第１号証は、上記刊行物１であり、甲第２号証は上記参考資料である。）。
　しかし、上記１（１）イ、ウ及びオで述べたとおり、本件発明１、３、５は刊行物１に記載された発明とは相違点を有するものであり、本件発明１、３、５の各発明についての各相違点の全てが実質的な相違点でないとはいえないから、刊行物１に記載された発明であるとはいえず、本件発明６は本件発明５を技術的にさらに特定するものであるから、本件発明６が刊行物１に記載された発明であるとはいえない。
　したがって、上記主張を採用することはできない。
　
（２）特許法第２９条第２項について
　特許異議申立人は、特許異議申立書において、本件訂正前の請求項２に係る発明（本件発明２に対応する。）について、甲第２号証を援用して、甲第１号証又は甲第１及び甲第３号証に記載された発明に基づいて当業者が容易に発明をすることができたものであるから、特許法第２９条第２項の規定により特許を受けることができないという主張をする（なお、甲第１、３号証は、順に、上記刊行物１、２であり、甲第２号証は上記参考資料である。）。
　そこで検討する。
　上記１（１）イで述べたのと同様に、本件発明２と刊行物１発明を対比すると、両者の一致点・相違点は次のとおりである。
　
一致点
「（Ａ）：（ａ）アジピン酸とヘキサメチレンジアミンとからなる単位と、（ｂ）イソフタル酸とヘキサメチレンジアミンとからなる単位と、を、含むポリアミド１００質量部と（Ｂ）：ガラス繊維１〜２００質量部とを、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。」である点
　
相違点１３：本件発明２がポリアミドについて「当該ポリアミド中における全カルボン酸成分中のイソフタル酸成分比率（ｘ）が、０．０５≦（ｘ）≦０．５であり、かつ、下記式（１）で示される（Ｙ）が、０．０５≦（Ｙ）≦０．８であるポリアミド（Ｙ）＝［（ＥＧ）−（ｘ）］／［１−（ｘ）］　　・・・（１）（前記式（１）中、（ＥＧ）は、（Ａ）ポリアミド中に含有されている全カルボキシル末端基中のイソフタル酸末端基比率を示し、下記式（２）で示される。（ＥＧ）＝イソフタル酸末端基量／全カルボキシル末端基量　・・・（２））」と特定しているのに対し、刊行物１発明ではそのような特定がない点
　
相違点１４：本件発明２がポリアミド樹脂組成物が「（Ｃ）：前記（Ｂ）ガラス繊維以外の無機充填材１〜２００質量部」を含有することを特定しているのに対し、刊行物１発明では、そのような特定がない点
　
　上記相違点１３について検討する。
　刊行物１発明の合成樹脂はナイロン６６成分が７７質量％、６Ｉナイロン成分が１７質量％、ナイロン６成分が６質量％であって、（ｘ）＝０．１８かつ（Ｙ）＝−０．２である。刊行物１には、好ましい各繰返し構造単位の共重合割合は、ナイロン６６成分が６５〜９０質量％、ナイロン６Ｉ成分が５〜３０質量％、ナイロン６成分が１〜１４質量％さらに好ましくは２〜１２質量％であり、ナイロン６Ｉ成分／ナイロン６成分の共重合比１．０以上を同時に満たすことが好ましいことが記載されているものの（摘示１ｄ）、参考資料の記載事項を考慮しても、該範囲において、ポリアミドの（ｘ）及び（Ｙ）の値が相違点１３に係る範囲のものであるとする根拠はなく、また、（ｘ）及び（Ｙ）の値を上記相違点１３に係る範囲のものとすることについては刊行物１、２のいずれにも記載も示唆もない。
　してみると、相違点１３に係る技術的事項を採用することは当業者が容易になし得たことであるとはいえない。
　したがって、相違点１４について検討するまでもなく、本件発明２は刊行物１に記載された発明又は刊行物１及び２に記載された発明に基づいて当業者が容易に発明をすることができたものということはできず、上記特許異議申立人の主張を採用することはできない。
　
第６　むすび
　以上のとおりであるから、本件発明１、５、６に係る特許は、同法第２９条の規定に違反してされたものであるから、同法第１１３条第２号の規定により取り消されるべきものであり、本件発明２〜４に係る特許は、取消理由通知に記載した取消理由及び特許異議申立書に記載された特許異議申立理由によっては、取り消すことができない。さらに、他に本件発明２〜４に係る特許を取り消すべき理由を発見しない。
　よって、結論のとおり決定する。
【異議決定日】
平成２９年６月３０日（２０１７．６．３０）
【訂正の要旨】
審決（決定）の【理由】欄参照。
（５４）【発明の名称】
ポリアミド樹脂組成物及び成形品
　【技術分野】
　【０００１】
　本発明は、ポリアミド樹脂組成物及び成形品に関する。
　【背景技術】
　【０００２】
　ポリアミド樹脂は、成形加工性、機械物性、耐薬品性に優れていることから、従来から、衣料用、産業資材用、自動車用、電気・電子用又は工業用等の様々な部品材料として広く用いられている。
　【０００３】
　近年、ポリアミド樹脂を用いた成形体は、生産性を向上させるために、成形温度を高くし、金型温度を下げて行うハイサイクル成形条件で成形する場合がある。
　また、ポリアミド樹脂は自動車分野で広く採用されているが、このような用途では、使用環境が熱的、力学的に厳しく、特にドアミラー等に代表される自動車外装部品では衝撃特性と、表面外観性との両方を要求される場合が多いのが現状である。
　【０００４】
　一方、高温条件下で成形を行うと、ポリアミド樹脂の分解が発生したり、流動性変化が生じたりすることにより安定して成形体が得られない場合があるという問題がある。
　よって、特に、上述したようなハイサイクル成形時の成形品表面外観の安定性、更には耐衝撃特性を向上させた、過酷な成形条件下においても物性変化が少ないポリアミド樹脂が要求されている。
　【０００５】
　このような要求に応えるため、成形体の表面外観及び機械特性を向上させることができる材料として、イソフタル酸成分を導入したポリアミド６６／６Ｉからなるポリアミドが開示されている（例えば、特許文献１乃至４参照。）。
　また、耐衝撃性を改良することができる材料として、テレフタル酸成分と、イソフタル酸成分とを導入したポリアミド６Ｔ／６Ｉからなるポリアミド開示されている（例えば、特許文献５参照。）。
　【先行技術文献】
　【特許文献】
　【０００６】
　【特許文献１】特開平６−３２９７６号公報
　【特許文献２】特開平６−３２９８０号公報
　【特許文献３】特開平７−１１８５２２号公報
　【特許文献４】特開２０００−２１９８０８号公報
　【特許文献５】特開２０００−１９１７７１号公報
　【発明の概要】
　【発明が解決しようとする課題】
　【０００７】
　しかしながら、前記特許文献１乃至４に開示された技術で製造されたポリアミドは、ポリアミド６６／６Ｉ中の６Ｉ鎖単位が、ポリアミド鎖中でブロックに共重合されている比率が高いため、一般的な成形条件下での成形品の表面外観性は改良されるものの、ハイサイクル成形条件のような過酷な成形条件下では、成形表面の外観低下、及び安定性が低下してしまい、更に成形条件によってはソリ等の成形表面不良が発生する問題がある。
　【０００８】
　また、特許文献１乃至４に開示された技術で製造されたポリアミドは、弾性率等の機械特性は改良されるものの、前記の通り、ポリアミド６６／６Ｉ中の６Ｉ鎖単位が、ポリアミド鎖中でブロックに共重合されている比率が高いため、そのポリマー構造起因により、すなわちポリアミド鎖中でブロックに共重合されている６Ｉ鎖単位の比率が高い構造を有していることにより、耐衝撃特性が低下してしまう問題がある。
　【０００９】
　さらに、前記特許文献５に開示された製造技術で製造されたポリアミドは、耐衝撃特性は改良されるものの、成形表面外観性が低下する問題を有している。
　【００１０】
　上述したように、従来技術で得られるポリアミド６６／６Ｉでは、ポリアミド６６／６Ｉ中の６Ｉ鎖単位が理想的なランダム共重合体に比べて、ブロックに共重合されている比率が高いため、機械特性のバランスを保持しつつ、成形品表面外観の安定性を維持し、耐衝撃特性を向上させることが困難であり、成形品表面外観の安定性、耐衝撃特性に優れ、かつ過酷な成形条件下で成形した場合においても物性変化が少ないポリアミドは未だ知られていないのが実情である。
　また、ポリアミドの特徴である、機械特性のバランスを保持しつつ、成形品表面外観の安定性を維持することが困難であり、このようなポリアミドが要望されている。
　【００１１】
　そこで本発明においては、上記事情に鑑み、過酷な成形条件下において成形した場合においても、成形品の表面外観の安定性が良好で、耐衝撃特性に優れ、かつ成形不良（ソリ発生）が少ないポリアミド樹脂組成物及び成形品を提供することを主な目的とする。
　【課題を解決するための手段】
　【００１２】
　本発明者らは、上記ポリアミド６６／６Ｉ特有の課題を解決するために鋭意検討を行った結果、（ａ）アジピン酸とヘキサメチレンジアミンとからなる単位と、（ｂ）イソフタル酸とヘキサメチレンジアミンとからなる単位とを含むポリアミドにおいて、ポリアミド中における全カルボン酸成分中のイソフタル酸成分比率（ｘ）の範囲を特定し、かつ、（ＥＧ）＝イソフタル酸末端基量／全カルボキシル末端基量としたときの、ポリアミド６６／６Ｉ中の６Ｉ鎖単位がブロック化した指標である（Ｙ）、｛（Ｙ）＝［（ＥＧ）−（ｘ）］／［１−（ｘ）］｝の値の数値範囲を特定したポリアミド（Ａ）を含有するポリアミド樹脂組成物が、前記課題を解決できることを見出し、本発明を完成するに至った。
　すなわち、本発明は、以下の通りである。
　【００１３】
　〔１〕
　（Ａ）：（ａ）アジピン酸とヘキサメチレンジアミンとからなる単位と、
　　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド
（但し、（ｘ）＝０．１８かつ（Ｙ）＝−０．２であるものを除く）
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
　〔２〕
　
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下
ポリアミド１００質量部と、
　（Ｙ）＝［ＥＧ−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：前記（Ｂ）ガラス繊維以外の無機充填材１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
　〔３〕
　（Ａ）：（ａ）アジピン酸とヘキサメチレンジアミンとからなる単位と、
　　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：
の、
１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
　〔４〕
　（Ａ）：（ａ）アジピン酸とヘキサメチレンジアミンとからなる単位と、
　　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：平
前記（Ｂ）ガラス繊維以外の無機充填材１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
　〔５〕
　（Ａ）：（ａ）アジピン酸とヘキサメチレンジアミンとからなる単位と、
　　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：前記（Ｂ）ガラス繊維以外の無機充填材１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
（但し、金型内複合成形品を除く）
　〔６〕
　射出成形品である、前記〔５〕に記載の成形品。
　【発明の効果】
　【００１４】
　本発明によれば、過酷な成形条件下において成形した場合においても、表面外観が安定しており、かつ耐衝撃特性にも優れ、さらには、成形条件変更による成形不良（ソリ発生）が少ないポリアミド樹脂組成物及び成形品を提供することができる。
　【図面の簡単な説明】
　【００１５】
　【図１】ブロック化比率（Ｙ）とポリアミド中における全カルボン酸成分中のイソフタル酸成分比率（ｘ）との関係を表した図である。
　【発明を実施するための形態】
　【００１６】
　以下、本発明を実施するための形態（以下、「本実施形態」という）について詳細に説明する。
　なお、本発明は、以下の実施形態に制限されるものではなく、その要旨の範囲内で種々変形して実施することができる。
　【００１７】
〔ポリアミド樹脂組成物〕
　本実施形態のポリアミド樹脂組成物は、
　（Ａ）：（ａ）アジピン酸とヘキサメチレンジアミンとからなる単位と、
　　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下記式（１）で示される（Ｙ）が、−０．３≦（Ｙ）≦０．８である（Ａ）ポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、（Ｃ）：前記（Ｂ）ガラス繊維以外の無機充填材１〜２００質量部と、
を、含有するポリアミド樹脂組成物である。
　以下、本実施形態のポリアミド樹脂組成物の構成成分について説明する。
　【００１８】
（（Ａ）ポリアミド）
　本実施形態のポリアミド樹脂組成物を構成するポリアミド（以下、（Ａ）ポリアミド、ポリアミド（Ａ）、又は単にポリアミドと記載する場合もある。）は、
　（ａ）アジピン酸とヘキサメチレンジアミンとからなる単位と、
　（ｂ）イソフタル酸とヘキサメチレンジアミンとからなる単位と、
を、含む。
　当該（Ａ）ポリアミド中における全カルボン酸成分中のイソフタル酸成分比率（ｘ）は、０．０５≦（ｘ）≦０．５であり、好ましくは０．０５≦（ｘ）≦０．４であり、さらに好ましくは０．０５≦（ｘ）≦０．３である。
　ここで、（Ａ）ポリアミド中における全カルボン酸成分中のイソフタル酸成分比率（ｘ）とは、ポリアミド中に含まれる（ｂ）イソフタル酸とヘキサメチレンジアミンとからなる単位の比率を示している。
　前記イソフタル酸成分比率（ｘ）が０．０５以上であると、ポリアミドの融点、固化温度が抑制され、本実施形態のポリアミド樹脂組成物の成形品表面外観性が安定的なものとなる。また、イソフタル酸成分比率（ｘ）が０．５以下であるとポリアミドの結晶性の低下を抑制でき、本実施形態のポリアミド樹脂組成物の成形品において十分な機械的強度が得られる。
　【００１９】
　前記（Ａ）ポリアミドは、下記式（１）で示される（Ｙ）が、−０．３≦（Ｙ）≦０．８である。
　（Ｙ）＝［（ＥＧ）−（ｘ）］／［１−（ｘ）］　　・・・（１）
　式（１）中、（ｘ）は、上述したように、（Ａ）ポリアミド中における全カルボン酸成分中のイソフタル酸成分比率であり、ポリアミド中における（ｂ）イソフタル酸とヘキサメチレンジアミンとからなる単位の比率を示す。
　（ＥＧ）は、全カルボキシル末端基中のイソフタル酸末端基比率を示し、下記式（２）で示される。
　（ＥＧ）＝イソフタル酸末端基量／全カルボキシル末端基量　・・・（２）
　【００２０】
　上記式（１）において、（Ｙ）は、全カルボキシル末端基において、イソフタル酸末端基がどれだけ選択的に存在しているかを表す指標である（以下、「ブロック化比率（Ｙ）」とも表記する。）。
　【００２１】
　（Ａ）ポリアミド中における全カルボン酸成分中のイソフタル酸成分比率（ｘ）と、（Ａ）ポリアミド中に含有されている全カルボキシル末端基中のイソフタル酸末端基比率（ＥＧ）には相関性があり、すなわちブロック化比率（Ｙ）は、ポリアミド６６／６Ｉ中の６Ｉ鎖単位が理論値（ｘ＝ＥＧ）に対して、どれだけブロック化に移行、すなわちどれだけポリアミド中の６Ｉ鎖単位の比率が高くなっており、イソフタル酸末端基比率が高くなっているかを示す指標でもある。
　【００２２】
　従って、上記式（１）の分母［１−（ｘ）］は、（Ａ）ポリアミド中における全カルボン酸成分中のイソフタル酸末端基以外の末端基比率であり、上記式（１）の分子［（ＥＧ）−（ｘ）］は、理論上のイソフタル酸末端基比率（＝イソフタル酸成分比率）との差分イソフタル酸末端基比率、すなわち実際のイソフタル酸末端基比率と理論上のイソフタル酸末端基比率との差分となるため、上記式（１）により、ブロック化比率の指標である（Ｙ）を求めることができる。
　後述の実施例及び比較例に基づくポリアミドの、前記ブロック化比率（Ｙ）とポリアミド中における全カルボン酸成分中のイソフタル酸成分比率（ｘ）との関係を表した図を図１に示す。
　図１の説明を下記に示す。
　横軸：全カルボン酸中のイソフタル酸成分比率（ｘ）
　縦軸：全カルボキシル末端基中のイソフタル酸末端基比率（ＥＧ）
　実線の四角形で囲まれた領域：二つの四角形全体により囲まれた領域が０．０５≦（ｘ）≦０．５であり、かつ−０．３≦（Ｙ）≦０．８である領域。図１中上側の四角形のみに囲まれた領域が０．０５≦（ｘ）≦０．５であり、かつ０．０５≦（Ｙ）≦０．８である領域。
　一点鎖線：（ＥＧ）＝（ｘ）
　破線量矢印：［（ＥＧ）−（ｘ）］と［１−（ｘ）］の関係を示す。
　◇：後述する実施例に用いたポリアミド
　■：後述する比較例に用いたポリアミド
　【００２３】
　本実施形態のポリアミド樹脂組成物を構成する（Ａ）ポリアミドにおいて、前記ブロック化比率（Ｙ）は−０．３≦（Ｙ）≦０．８であり、好ましくは０．０５≦（Ｙ）≦０．８であり、より好ましくは０．０５≦（Ｙ）≦０．７であり、さらに好ましくは０．１≦（Ｙ）≦０．６である。
　イソフタル酸成分比率（ｘ）を上記範囲内とし、かつ前記（Ｙ）を−０．３≦（Ｙ）≦０．８とすることにより、本実施形態のポリアミド樹脂組成物は、過酷な成形条件下における成形品の表面外観の安定性、耐衝撃特性が優れ、成形条件変更による成形不良（成形条件によるソリ安定性の悪化）が少ないものとなる。
　ポリアミド中のイソフタル酸成分比率（ｘ）、イソフタル酸末端基量、及び全カルボキシル末端基量の定量方法は、特に制限されないが、核磁気共鳴法（ＮＭＲ）により求めることができる。具体的には１Ｈ−ＮＭＲにより求めることができる。
　【００２４】
　＜アジピン酸、イソフタル酸以外の共重合成分＞
　本実施形態のポリアミド樹脂組成物を構成する（Ａ）ポリアミドには、本実施形態の目的を損なわない範囲で、アジピン酸、イソフタル酸以外の、脂肪族ジカルボン酸、脂環族ジカルボン酸、芳香族ジカルボン酸、及びヘキサメチレンジアミン以外の主鎖から分岐した置換基を持つジアミン、脂肪族ジアミン、芳香族ジアミン、重縮合可能なアミノ酸、ラクタム等を共重合成分として用いることができる。
　【００２５】
　前記脂肪族ジカルボン酸としては、例えば、マロン酸、ジメチルマロン酸、コハク酸、２，２−ジメチルコハク酸、２，３−ジメチルグルタル酸、２，２−ジエチルコハク酸、２，３−ジエチルグルタル酸、グルタル酸、２，２−ジメチルグルタル酸、２−メチルアジピン酸、トリメチルアジピン酸、ピメリン酸、スベリン酸、アゼライン酸、セバシン酸、ドデカン二酸、テトラデカン二酸、ヘキサデカン二酸、オクタデカン二酸、エイコサン二酸、及びジグリコール酸等の炭素数３〜２０の直鎖又は分岐状飽和脂肪族ジカルボン酸等が挙げられる。
　【００２６】
　前記脂環族ジカルボン酸としては、例えば、１，３−シクロヘキサンジカルボン酸、及び１，３−シクロペンタンジカルボン酸等の、脂環構造の炭素数が３〜１０である、好ましくは炭素数が５〜１０である、脂環族ジカルボン酸等が挙げられる。
　脂環族ジカルボン酸は、無置換でも置換基を有していてもよい。
　【００２７】
　前記芳香族ジカルボン酸としては、例えば、テレフタル酸、ナフタレンジカルボン酸、２−クロロテレフタル酸、２−メチルテレフタル酸、５−メチルイソフタル酸、及び５−ナトリウムスルホイソフタル酸等の、無置換又は種々の置換基で置換された炭素数８〜２０の芳香族ジカルボン酸等が挙げられる。
　種々の置換基としては、例えば、炭素数１〜６のアルキル基、炭素数６〜１２のアリール基、炭素数７〜２０のアリールアルキル基、クロロ基及びブロモ基等のハロゲン基、炭素数３〜１０のアルキルシリル基、並びにスルホン酸基及びナトリウム塩等のその塩である基等が挙げられる。
　【００２８】
　前記ヘキサメチレンジアミン以外の主鎖から分岐した置換基を持つジアミンとしては、例えば、２−メチルペンタメチレンジアミン（２−メチル−１，５−ジアミノペンタンとも記される。）、２，２，４−トリメチルヘキサメチレンジアミン、２，４，４−トリメチルヘキサメチレンジアミン、２−メチルオクタメチレンジアミン、及び２，４−ジメチルオクタメチレンジアミン等の炭素数３〜２０の分岐状飽和脂肪族ジアミン等が挙げられる。
　【００２９】
　前記脂肪族ジアミンとしては、例えば、エチレンジアミン、プロピレンジアミン、テトラメチレンジアミン、ペンタメチレンジアミン、ヘプタメチレンジアミン、オクタメチレンジアミン、ノナメチレンジアミン、デカメチレンジアミン、ウンデカメチレンジアミン、ドデカメチレンジアミン、及びトリデカメチレンジアミン等の炭素数２〜２０の直鎖飽和脂肪族ジアミン等が挙げられる。
　【００３０】
　前記芳香族ジアミンとしては、例えば、メタキシリレンジアミン等が挙げられる。
　【００３１】
　前記重縮合可能なアミノ酸としては、例えば、６−アミノカプロン酸、１１−アミノウンデカン酸、１２−アミノドデカン酸、パラアミノメチル安息香酸等が挙げられる。
　【００３２】
　前記ラクタムとしては、例えば、ブチルラクタム、ピバロラクタム、カプロラクタム、カプリルラクタム、エナントラクタム、ウンデカノラクタム、ドデカノラクタム等が挙げられる。
　【００３３】
　上述したジカルボン酸成分、ジアミン成分、アミノ酸成分、及びラクタム成分は、それぞれ１種類を単独で用いてもよいし、２種類以上を組み合せて用いてもよい。
　【００３４】
　＜末端封止剤＞
　本実施形態のポリアミド樹脂組成物を構成するポリアミド及びその他の共重合成分を重合させたポリアミド共重合体の原料として、分子量調節や耐熱水性向上のために、末端封止剤を更に添加することができる。
　例えば、ポリアミド、又は上述したポリアミド共重合体を重合する際に、公知の末端封止剤を更に添加することにより、重合量を制御することができる。
　【００３５】
　前記末端封止剤としては、特に限定されないが、例えば、モノカルボン酸、モノアミン、無水フタル酸等の酸無水物、モノイソシアネート、モノ酸ハロゲン化物、モノエステル類、及びモノアルコール類等が挙げられる。
　それらの中でもモノカルボン酸及びモノアミンが好ましい。
　これらの末端封止剤は、１種類を単独で用いてもよいし、２種類以上を組み合わせて用いてもよい。
　【００３６】
　前記末端封止剤として用いられるモノカルボン酸としては、アミノ基との反応性を有するモノカルボン酸であれば特に限定されないが、例えば、酢酸、プロピオン酸、酪酸、吉草酸、カプロン酸、カプリル酸、ラウリン酸、トリデシル酸、ミリスチル酸、パルミチン酸、ステアリン酸、ピバリン酸、及びイソブチル酸等の脂肪族モノカルボン酸；シクロヘキサンカルボン酸などの脂環式モノカルボン酸；安息香酸、トルイル酸、α−ナフタレンカルボン酸、β−ナフタレンカルボン酸、メチルナフタレンカルボン酸、及びフェニル酢酸等の芳香族モノカルボン酸；等が挙げられる。
　これらのモノカルボン酸は、１種類を単独で用いてもよいし、２種類以上を組み合わせて用いてもよい。
　【００３７】
　前記末端封止剤として用いられるモノアミンとしては、カルボキシル基との反応性を有するモノアミンであれば特に限定されないが、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン及びジブチルアミン等の脂肪族モノアミン；シクロヘキシルアミン及びジシクロヘキシルアミン等の脂環式モノアミン；アニリン、トルイジン、ジフェニルアミン及びナフチルアミン等の芳香族モノアミン；等が挙げられる。
　これらのモノアミンは、１種類を単独で用いてもよいし、２種類以上を組み合わせて用いてもよい。
　【００３８】
　（（Ａ）ポリアミドの製造方法）
　本実施形態のポリアミド樹脂組成物を構成する（Ａ）ポリアミドの製造方法としては、上述したようにその他の共重合成分を有するポリアミド共重合体である場合を含めて、前記全カルボン酸成分中のイソフタル酸成分比率（ｘ）が０．０５≦（ｘ）≦０．５であり、上記式（１）におけるブロック化比率の指標である（Ｙ）が−０．３≦（Ｙ）≦０．８、好ましくは０．０５≦（Ｙ）≦０．８となるようなポリアミド（又はポリアミド共重合体）が得られればよい。
　ポリアミドの製造方法としては、例えば、アジピン酸、イソフタル酸、ヘキサメチレンジアミン、及び必要に応じてその他の成分の混合物の水溶液、又は水の懸濁液を加熱し、溶融状態を維持したまま重合させる方法（熱溶融重合法）；熱溶融重合法で得られたポリアミドを融点以下の温度で固体状態を維持したまま重合度を上昇させる方法（熱溶融重合・固相重合法）；アジピン酸、イソフタル酸、ヘキサメチレンジアミン、及び必要に応じてその他の成分の混合物の水溶液、又は水の懸濁液を加熱し、析出したプレポリマーをさらにニーダー等の押出機で再び溶融させて重合度を上昇させる方法（プレポリマー・押出重合法）；アジピン酸、イソフタル酸、ヘキサメチレンジアミン、及び必要に応じてその他の成分の混合物、固体塩又は重縮合物を、固体状態を維持したまま重合（固相重合法）させる方法等が挙げられる。
　全カルボン酸成分中のイソフタル酸成分比率（ｘ）を上記数値範囲内に制御するための方法としては、原料の仕込み量の調整、重合条件の調整が有効である。
　上記式（１）におけるブロック化比率の指標となる（Ｙ）を上記数値範囲内に制御するためには、イソフタル酸成分のブロック化を制御することが必要である。具体的には、重合系内で、溶融状態を維持しながら、圧力を適宜調整し、重合温度を好ましくは１００℃以上、より好ましくは１２０℃以上、さらに好ましくは１７０℃以上としながら、均一混合下において重縮合反応を進め、最終重合内部温度が好ましくは２５０℃以上、より好ましくは２６０℃以上になるような条件下で重合させる熱溶融重合法を用いることにより制御することができる。
　【００３９】
　重合形態としては、特に限定されず、バッチ式、連続式のいずれでもよい。
　また、重合装置も特に限定されず、公知の装置、例えば、オートクレーブ型の反応器、タンブラー型反応器、ニーダー等の押出機型反応器等を用いることができる。
　【００４０】
　上述したように、（Ｙ）＝［（ＥＧ）−（ｘ）］／［１−（ｘ）］で表される（Ｙ）が、−０．３≦（Ｙ）≦０．８の範囲となるようにするには熱溶融重合法を用いることが好ましく、熱溶融重合法を用いることがより好ましい。
　バッチ式の熱溶融重合法の一例について以下に説明する。
　重合温度条件については特に限定されないが、好ましくは１００℃以上、より好ましくは１２０℃以上、さらに好ましくは１７０℃以上である。
　例えば、アジピン酸、イソフタル酸、及びヘキサメチレンジアミンとの混合物、固体塩又は水溶液を１１０〜２００℃の温度下で攪拌し、約６０〜９０％まで水蒸気を徐々に抜いて加熱濃縮する。
　その後、内部圧力を約１．５〜５．０ＭＰａ（ゲージ圧）になるまで加熱を続ける。
　その後、水及び／又はガス成分を除きながら、圧力を約１．５〜５．０ＭＰａ（ゲージ圧）に保ち、内部温度が好ましくは２４０℃以上、より好ましくは２４５℃以上に達した時点で、水及び／又はガス成分を除きながら圧力を徐々に抜き、最終内部温度が好ましくは２５０℃以上、より好ましくは２６０℃以上になるように、常圧で又は減圧して重縮合を行う熱溶融重合法を用いることができる。
　さらには、アジピン酸、イソフタル酸、及びヘキサメチレンジアミンとの混合物、固体塩又は重縮合物を融点以下の温度で熱重縮合させる固相重合法等も用いることができる。これらの方法は必要に応じて組み合わせてもよい。
　【００４１】
　ニーダー等の押出型反応機を用いる場合、押出の条件は、減圧度は０〜０．０７ＭＰａ程度が好ましい。
　押出温度は、ＪＩＳ−Ｋ７１２１に準じた示差走査熱量（ＤＳＣ）測定で求まる融点よりも１〜１００℃程度高い温度が好ましい。
　剪断速度は、１００（ｓｅｃ−１）以上程度であることが好ましく、平均滞留時間は０．１〜１５分程度が好ましい。
　上記押出条件とすることにより、着色や高分子量化できない等の問題の発生を効果的に抑制できる。
　【００４２】
　本実施形態のポリアミド樹脂組成物を構成する（Ａ）ポリアミド（ポリアミド共重合体を含む、以下同じ。）の製造においては、所定の触媒を用いることが好ましい。
　触媒としては、ポリアミドに用いられる公知のものであれば特に限定されず、例えば、リン酸、亜リン酸、次亜リン酸、オルト亜リン酸、ピロ亜リン酸、フェニルホスフィン酸、フェニルホスホン酸、２−メトキシフェニルホスホン酸、２−（２’−ピリジル）エチルホスホン酸、及びそれらの金属塩等が挙げられる。
　金属塩の金属としては、カリウム、ナトリウム、マグネシウム、バナジウム、カルシウム、亜鉛、コバルト、マンガン、錫、タングステン、ゲルマニウム、チタン、アンチモンなどの金属塩やアンモニウム塩等が挙げられる。
　また、エチルエステル、イソプロピルエステル、ブチルエステル、ヘキシルエステル、デシルエステル、イソデシルエステル、オクタデシルエステル、ステアリルエステル、フェニルエステル等のリン酸エステル類も用いることができる。
　【００４３】
（（Ａ）ポリアミドの物性）
　本実施形態のポリアミド樹脂組成物を構成する（Ａ）ポリアミドは、蟻酸溶液粘度（ＪＩＳ　Ｋ　６８１６）が、好ましくは１０〜３０である。
　蟻酸溶液粘度が１０以上であると、実用上十分な機械的特性を有する成形品が得られ、蟻酸溶液粘度が３０以下であると、成形時の流動性が良好なものとなり、表面外観性に優れた成形品が得られる。
　【００４４】
（（Ｂ）ガラス繊維）
　本実施形態のポリアミド樹脂組成物は、上述した（Ａ）：ポリアミド１００質量部と、（Ｂ）：ガラス繊維（（Ｂ）ガラス繊維、ガラス繊維（Ｂ）と記載する場合もある。）１〜２００質量部と、（Ｃ）：前記（Ｂ）ガラス繊維以外の無機充填材（（Ｃ）ガラス繊維（Ｂ）以外の無機充填材、（Ｃ）無機充填材と記載する場合もある。）１〜２００質量部とを含む。これにより本実施形態のポリアミド樹脂組成物は優れた剛性を有している。
　（Ｂ）ガラス繊維は、断面が真円状でも扁平状でもよい。
　（Ｂ）ガラス繊維の断面が扁平状である場合、この扁平状の形状には、例えば、長方形、長方形に近い長円形、楕円形、長手方向の中央部がくびれた繭型等が挙げられる。
　また、扁平率は、繊維断面の長径をＤ２、繊維の断面の短径をＤ１とするとき、Ｄ２／Ｄ１で表される（真円状である場合は、扁平率が約１となる。）。扁平状のガラス繊維を使用するときは、扁平率は１．５〜１０が好ましい。
　【００４５】
　優れた機械的強度特性をポリアミド樹脂組成物に付与できるという観点から、（Ｂ）ガラス繊維は、数平均繊維径が３〜３０μｍであり、重量平均繊維長が１００〜７５０μｍであり、重量平均繊維長（Ｌ）と数平均繊維径（Ｄ）とのアスペクト比（Ｌ／Ｄ）が１０〜１００であるものが好ましい。
　なお、数平均繊維径（Ｄ）及び重量平均繊維長（Ｌ）は、例えば、ポリアミド樹脂組成物を電気炉に入れて、含まれる有機物を焼却処理し、残渣分から、例えば１００本以上のガラス繊維を任意に選択し、ＳＥＭで観察して繊維径を測定することにより数平均繊維径（Ｄ）を測定でき、倍率１０００倍でのＳＥＭ写真を用いて繊維長を計測することにより重量平均繊維長（Ｌ）を求めることができる。
　【００４６】
　前記（Ｂ）ガラス繊維の配合量は、上記（Ａ）ポリアミド共重合体１００質量部に対して、１〜２００質量部であり、好ましくは１０〜１５０質量部であり、より好ましくは２０〜１２０質量部であり、さらに好ましくは３０〜１００質量部、さらにより好ましくは４０〜９０質量部である。
　前記（Ｂ）ガラス繊維の配合量を１質量部以上とすることにより、ポリアミド樹脂組成物の強度向上効果が十分に発現し、また、配合量を２００質量部以下とすることにより、押出性、成形性、表面外観に優れるポリアミド樹脂組成物が得られる。
　【００４７】
　＜表面処理剤による処理＞
　前記（Ｂ）ガラス繊維には、シランカップリング剤等の表面処理剤により処理を施してもよい。
　シランカップリング剤としては、特に制限されないが、例えば、γ−アミノプロピルトリエトキシシラン、γ−アミノプロピルトリメトキシシランやＮ−β−（アミノエチル）−γ−アミノプロピルメチルジメトキシシラン等のアミノシラン類；γ−メルカプトプロピルトリメトキシシランやγ−メルカプトプロピルトリエトキシシラン等のメルカプトシラン類；エポキシシラン類；ビニルシラン類が挙げられる。これらは１種のみを単独で用いても、２種以上を組み合わせて用いてもよく、アミノシラン類がより好ましい。
　【００４８】
　＜集束剤による処理＞
　前記（Ｂ）ガラス繊維には、必要に応じて集束剤による処理を施してもよい。
　集束剤としては、例えば、カルボン酸無水物含有不飽和ビニル単量体と前記カルボン酸無水物含有不飽和ビニル単量体を除く不飽和ビニル単量体とを構成単位として含む共重合体、エポキシ樹脂、ポリウレタン樹脂、アクリル酸のホモポリマー、アクリル酸とその他の共重合性モノマーとのコポリマー、並びにこれらの第一級、第二級、及び第三級アミンとの塩、カルボン酸無水物含有不飽和ビニル単量体と前記カルボン酸無水物含有不飽和ビニル単量体を除く不飽和ビニル単量体とを含む共重合体等が挙げられる。これらは、１種を単独で用いてもよいし、２種以上を組み合わせて用いてもよい。
　特に、ポリアミド樹脂組成物の機械的強度の観点から、カルボン酸無水物含有不飽和ビニル単量体と前記カルボン酸無水物含有不飽和ビニル単量体を除く不飽和ビニル単量体とを構成単位として含む共重合体、エポキシ樹脂及びポリウレタン樹脂、並びにこれらの組み合わせが好ましく、カルボン酸無水物含有不飽和ビニル単量体と前記カルボン酸無水物含有不飽和ビニル単量体を除く不飽和ビニル単量体とを構成単位として含む共重合体及びポリウレタン樹脂、並びにこれらの組み合わせがより好ましい。
　【００４９】
　前記カルボン酸無水物含有不飽和ビニル単量体と前記カルボン酸無水物含有不飽和ビニル単量体を除く不飽和ビニル単量体とを構成単位として含む共重合体を構成する前記カルボン酸無水物含有不飽和ビニル単量体としては、特に制限されるものではないが、例えば、無水マレイン酸、無水イタコン酸、無水シトラコン酸が挙げられ、特に無水マレイン酸が好ましい。
　一方、前記カルボン酸無水物含有不飽和ビニル単量体を除く不飽和ビニル単量体とは、カルボン酸無水物含有不飽和ビニル単量体とは異なる不飽和ビニル単量体をいう。前記カルボン酸無水物含有不飽和ビニル単量体を除く不飽和ビニル単量体としては、以下に挙げるものに制限されるものではないが、例えば、スチレン、α−メチルスチレン、エチレン、プロピレン、ブタジエン、イソプレン、クロロプレン、２，３−ジクロロブタジエン、１，３−ペンタジエン、シクロオクタジエン、メチルメタクリレート、メチルアクリレート、エチルアクリレート、エチルメタクリレートが挙げられる。特に、スチレンやブタジエンが好ましい。これらの組み合わせの中でも、無水マレイン酸とブタジエンとの共重合体、無水マレイン酸とエチレンとの共重合体、及び無水マレイン酸とスチレンとの共重合体、並びにこれらの混合物よりなる群から選択される１種以上であることがより好ましい。
　また、カルボン酸無水物含有不飽和ビニル単量体と前記カルボン酸無水物含有不飽和ビニル単量体を除く不飽和ビニル単量体とを構成単位として含む共重合体は、重量平均分子量が２，０００以上であることが好ましい。また、本実施形態のポリアミド樹脂組成物の流動性向上の観点から、より好ましくは２，０００〜１，０００，０００であり、さらに好ましくは２，０００〜１，０００，０００である。なお、重量平均分子量はゲル・パーミエーション・クロマトグラフィ（ＧＰＣ）により測定できる。
　【００５０】
　前記エポキシ樹脂としては、以下に挙げるものに制限されないが、例えば、エチレンオキサイド、プロピレンオキサイド、ブテンオキサイド、ペンテンオキサイド、ヘキセンオキサイド、ヘプテンオキサイド、オクテンオキサイド、ノネンオキサイド、デセンオキサイドウンデセンオキサイド、ドデセンオキサイド、ペンタデセンオキサイド、エイコセンオキサイド等の脂肪族エポキシ化合物；グリシドール、エポキシペンタノール、１−クロロ−３，４−エポキシブタン、１−クロロ−２−メチル−３，４−エポキシブタン、１，４−ジクロロ−２，３−エポキシブタン、シクロペンテンオキサイド、シクロヘキセンオキイド、シクロヘプテンオキサイド、シクロオクテンオキサイド、メチルシクロヘキセンオキサイド、ビニルシクロヘキセンオキサイド、エポキシ化シクロヘキセンメチルアルコール等の脂環族エポキシ化合物；ピネンオキサイド等のテルペン系エポキシ化合物；スチレンオキサイド、ｐ−クロロスチレンオキサイド、ｍ−クロロスチレンオキサイド等の芳香族エポキシ化合物；エポキシ化大豆油；及びエポキシ化亜麻仁油が挙げられる。
　【００５１】
　前記ポリウレタン樹脂としては、集束剤として一般的に用いられるものであれば特に制限されない。
　例えば、ｍ−キシリレンジイソシアナート（ＸＤＩ）、４，４’−メチレンビス（シクロヘキシルイソシアナート）（ＨＭＤＩ）やイソホロンジイソシアナート（ＩＰＤＩ）等のイソシアネートと、ポリエステル系やポリエーテル系のジオールとから合成されるものが好適に使用できる。
　【００５２】
　前記アクリル酸のホモポリマー（ポリアクリル酸）としては、重量平均分子量が１，０００〜９０，０００であるものが好ましく、１，０００〜２５，０００であるものがより好ましい。
　ポリアクリル酸は塩形態であってもよい。ポリアクリル酸の塩としては、第一級、第二級、第三級のアミンが挙げられる。例えば、トリエチルアミン、トリエタノールアミンや、グリシン等が挙げられる。中和度は、他の併用薬剤（シランカップリング剤等）との混合溶液の安定性向上の観点や、アミン臭低減の観点から、２０〜９０％とすることが好ましく４０〜６０％とすることがより好ましい。ポリアクリル酸の塩の重量平均分子量は、特に限定されるものではないが、３，０００〜５０，０００の範囲であることが好ましい。（Ｂ）ガラス繊維の集束性向上の観点から、３，０００以上が好ましく、強度及び剛性の向上を図る観点から、５０，０００以下が好ましい。
　【００５３】
　前記アクリル酸とその他の共重合性モノマーとのコポリマーを形成するモノマーとしては、以下の例に限定されないが、例えば、アクリル酸、マレイン酸、メタクリル酸、ビニル酢酸、クロトン酸、イソクロトン酸、フマル酸、イタコン酸、シトラコン酸やメサコ酸等の水酸基及び／又はカルボキシル基を有するモノマーから選ばれる１種以上が挙げられる（アクリル酸のみの場合を除く。）。
　なお、上述したモノマーのうちエステル系モノマーを１種以上有することが好ましい。
　前記アクリル酸とその他の共重合性モノマーとのコポリマーは、塩の形態であってもよい。アクリル酸とその他の共重合性モノマーとのコポリマーの塩としては、以下の例に限定されるものではないが、第一級、第二級、第三級のアミンが挙げられる。例えば、トリエチルアミン、トリエタノールアミンやグリシンが挙げられる。中和度は、他の併用薬剤（シランカップリング剤など）との混合溶液の安定性向上や、アミン臭低減の観点から、２０〜９０％とすることが好ましく、４０〜６０％とすることがより好ましい。
　アクリル酸とその他の共重合性モノマーとのコポリマーの塩の重量平均分子量は、特に制限されるものではないが、３，０００〜５０，０００の範囲が好ましい。
　（Ｂ）ガラス繊維の集束性向上の観点から、３，０００以上が好ましく、強度及び剛性の向上を図る観点から、５０，０００以下が好ましい。
　【００５４】
　集束剤による処理は、公知のガラス繊維の製造工程において、ローラー型アプリケーター等の公知の方法を用いてガラス繊維に付与し、繊維ストランドを乾燥することにより実施することができる。
　前記繊維ストランドをロービングとしてそのまま使用してもよく、さらに切断工程を得て、チョップドガラスストランドとして使用してもよい。かかる集束剤は、ガラス繊維１００質量％に対し、固形分率として０．２〜３質量％相当を付与（添加）することが好ましく、より好ましくは０．３〜２質量％付与（添加）する。（Ｂ）ガラス繊維の集束を維持する観点から、集束剤の添加量が、ガラス繊維１００質量％に対し固形分率として０．２質量％以上であることが好ましい。一方、ポリアミド樹脂組成物の熱安定性向上の観点から、３質量％以下であることが好ましい。また、ストランドの乾燥は切断工程後に行ってもよく、ストランドを乾燥した後に切断してもよい。
　【００５５】
（（Ｃ）：（Ｂ）ガラス繊維以外の無機充填材）
　（Ｃ）：（Ｂ）ガラス繊維以外の無機充填材の配合量は、上述した（Ａ）ポリアミド共重合体１００質量部に対して１〜２００質量部であり、好ましくは２〜１５０質量部であり、より好ましくは３〜１２０質量部であり、さらに好ましくは５〜１００質量部であり、さらにより好ましくは１０〜８０質量部である。
　（Ｃ）：（Ｂ）ガラス繊維以外の無機充填材の配合量を１質量部以上とすることにより、ポリアミド樹脂組成物の剛性向上効果が発現し、また、配合量を２００質量部以下とすることにより、押出性、成形性に優れるポリアミド樹脂組成物が得られる。
　【００５６】
　（Ｃ）：（Ｂ）ガラス繊維以外の無機充填材としては、特に限定されるものではないが、例えば、炭素繊維、ケイ酸カルシウム繊維、チタン酸カリウム繊維、ホウ酸アルミニウム繊維、ガラスフレーク、タルク、カオリン、マイカ、ハイドロタルサイト、炭酸カルシウム、炭酸亜鉛、酸化亜鉛、リン酸一水素カルシウム、ウォラストナイト、シリカ、ゼオライト、アルミナ、ベーマイト、水酸化アルミニウム、酸化チタン、酸化ケイ素、酸化マグネシウム、ケイ酸カルシウム、アルミノケイ酸ナトリウム、ケイ酸マグネシウム、ケッチェンブラック、アセチレンブラック、ファーネスブラック、カーボンナノチューブ、グラファイト、黄銅、銅、銀、アルミニウム、ニッケル、鉄、フッ化カルシウム、雲母、モンモリロナイト、膨潤性フッ素雲母及びアパタイトが挙げられる。
　特に、本実施形態のポリアミド樹脂組成物の、強度、剛性、表面外観の観点から、ウォラストナイト、カオリン、マイカ、タルク、炭酸カルシウム、炭酸マグネシウム、チタン酸カリウム、ホウ酸アルミニウム、クレーが好ましく、より好ましくは、ウォラストナイト、カオリン、マイカ、タルクであり、さらに好ましくは、ウォラストナイト、マイカであり、さらにより好ましくはウォラストナイトである。
　（Ｃ）無機充填材は、１種を単独で用いてもよいし、２種以上を組み合わせて用いてもよい。
　【００５７】
　（Ｃ）：（Ｂ）ガラス繊維以外の無機充填材の平均粒径は、本実施形態のポリアミド樹脂組成物の靭性、表面外観の観点で、０．０１〜３８μｍが好ましく、０．０３〜３０μｍがより好ましく、０．０５〜２５μｍがさらに好ましく、０．１〜２０μｍがさらにより好ましく、０．１５〜１５μｍがよりさらに好ましい。平均粒径を３８μｍ以下にすることにより、靭性、表面外観に優れるポリアミド樹脂組成物が得られ、また、０．０１μｍ以上、さらには０．１μｍ以上とすることにより、コスト面、粉体のハンドリング面と物性のバランスが良好なものとなる。
　また、無機充填材の中でも、ウォラストナイトのような、針状の形状を持つものに関しては、平均繊維径を平均粒径とする。さらに、断面が円でない場合はその長さの最大値を繊維径とする。針状の形状を持つものの重量平均繊維長（Ｌ）と数平均繊維径（Ｄ）とのアスペクト比（Ｌ／Ｄ）に関しては、成形品外観、射出成形機等の金属性パーツの磨耗の観点から、１．５〜１０が好ましく、２．０〜５がより好ましく、２．５〜４がさらに好ましい。
　具体的な平均粒径の測定方法としては、走査電子顕微鏡（ＳＥＭ）（日本電子（株）製、ＪＳＭ−６７００Ｆ）を用いて、（Ｃ）：（Ｂ）ガラス繊維以外の無機充填材像を倍率１０００倍から５００００倍で撮影し、任意に選んだ５００個の無機充填材から粒径を測定し、平均値を算出する。（Ｃ）無機充填材が、針状の場合であって、断面が円である場合は、針径を粒径とし、断面が円でない場合は、針状体の長さの最大値を針径とし、これを粒径とみなす。
　【００５８】
　＜表面処理剤による処理＞
　（Ｃ）：（Ｂ）ガラス繊維以外の無機充填材は、シランカップリング剤等により表面処理を施してもよい。
　前記シランカップリング剤としては、下記の例に限定されるものではないが、例えば、γ−アミノプロピルトリエトキシシラン、γ−アミノプロピルトリメトキシシラン、Ｎ−β−（アミノエチル）−γ−アミノプロピルメチルジメトキシシラン等のアミノシラン類；γ−メルカプトプロピルトリメトキシシランやγ−メルカプトプロピルトリエトキシシラン等のメルカプトシラン類；エポキシシラン類；ビニルシラン類が挙げられる。特に、アミノシラン類がより好ましい。
　表面処理剤は、１種を単独で用いてもよいし、２種以上を組み合わせて用いてもよい。
　表面処理剤は、予め（Ｃ）無機充填材の表面に処理することもできるし、（Ａ）ポリアミド、（Ｂ）ガラス繊維、（Ｃ）無機充填材を混合する際に添加してもよい。表面処理剤の量は、（Ｃ）無機充填材１００質量部に対して、０．０５質量部〜１．５質量部の範囲であることが好ましい。
　【００５９】
　（劣化抑制剤）
　本実施形態のポリアミド樹脂組成物には、必要に応じて、本実施形態の目的を損なわない範囲で、熱劣化、熱時の変色防止、耐熱エージング性、及び耐候性の向上を目的に劣化抑制剤を添加してもよい。
　劣化抑制剤としては、特に限定されないが、例えば、酢酸銅及びヨウ化銅等の銅化合物；ヒンダードフェノール化合物等のフェノール系安定剤；ホスファイト系安定剤；ヒンダードアミン系安定剤；トリアジン系安定剤；及びイオウ系安定剤等が挙げられる。
　これらの劣化抑制剤は、１種類を単独で用いてもよいし、２種類以上を組み合せて用いてもよい。
　【００６０】
　（成形性改良剤）
　本実施形態のポリアミド樹脂組成物には、必要に応じて、本実施形態の目的を損なわない範囲で、成形性改良剤を添加してもよい。
　成形性改良剤としては、特に限定されないが、高級脂肪酸、高級脂肪酸金属塩、高級脂肪酸エステル、及び高級脂肪酸アミド等が挙げられる。
　【００６１】
　前記高級脂肪酸としては、例えば、ステアリン酸、パルミチン酸、ベヘン酸、エルカ酸、オレイン酸、ラウリン酸、及びモンタン酸等の炭素数８〜４０の飽和又は不飽和の、直鎖又は分岐状の脂肪族モノカルボン酸等が挙げられる。
　これらの中でも、ステアリン酸及びモンタン酸が好ましい。
　【００６２】
　前記高級脂肪酸金属塩とは、前記高級脂肪酸の金属塩である。
　金属塩の金属元素としては、元素周期律表の第１，２，３族元素、亜鉛、及びアルミニウム等が好ましく、カルシウム、ナトリウム、カリウム、及びマグネシウム等の、第１，２族元素、並びにアルミニウム等がより好ましい。
　高級脂肪酸金属塩としては、例えば、ステアリン酸カルシウム、ステアリン酸アルミニウム、ステアリン酸亜鉛、ステアリン酸マグネシウム、モンタン酸カルシウム、及びモンタン酸ナトリウム、パルミチン酸カルシウム等が挙げられる。
　これらの中でも、モンタン酸の金属塩及びステアリン酸の金属塩が好ましい。
　【００６３】
　前記高級脂肪酸エステルとは、前記高級脂肪酸とアルコールとのエステル化物である。
　炭素数８〜４０の脂肪族カルボン酸と炭素数８〜４０の脂肪族アルコールとのエステルが好ましい。
　脂肪族アルコールとしては、例えば、ステアリルアルコール、ベヘニルアルコール、及びラウリルアルコール等が挙げられる。
　高級脂肪酸エステルとしては、例えば、ステアリン酸ステアリル、ベヘン酸ベヘニル等が挙げられる。
　【００６４】
　前記高級脂肪酸アミドとは、前記高級脂肪酸のアミド化合物である。
　高級脂肪酸アミドとしては、例えば、ステアリン酸アミド、オレイン酸アミド、エルカ酸アミド、エチレンビスステアリルアミド、エチレンビスオレイルアミド、Ｎ−ステアリルステアリルアミド、Ｎ−ステアリルエルカ酸アミド等が挙げられる。
　高級脂肪酸アミドとしては、好ましくは、ステアリン酸アミド、エルカ酸アミド、エチレンビスステアリルアミド、及びＮ−ステアリルエルカ酸アミドであり、より好ましくはエチレンビスステアリルアミド及びＮ−ステアリルエルカ酸アミドである。
　【００６５】
　これらの高級脂肪酸、高級脂肪酸金属塩、高級脂肪酸エステル、及び高級脂肪酸アミドは、それぞれ１種類を単独で用いてもよいし、２種類以上を組み合せて用いてもよい。
　【００６６】
　（着色剤）
　本実施形態のポリアミド樹脂組成物には、必要に応じて、本実施形態の目的を損なわない範囲で、着色剤を添加してもよい。
　着色剤としては、特に限定されないが、例えば、ニグロシン等の染料、酸化チタン及びカーボンブラック等の顔料；アルミニウム、着色アルミニウム、ニッケル、スズ、銅、金、銀、白金、酸化鉄、ステンレス、及びチタン等の金属粒子；マイカ製パール顔料、カラーグラファイト、カラーガラス繊維、及びカラーガラスフレーク等のメタリック顔料等が挙げられる。
　【００６７】
　（その他の樹脂）
　本実施形態のポリアミド樹脂組成物には、必要に応じて、本実施形態の目的を損なわない範囲で、他の樹脂を添加してもよい。
　このような樹脂としては、特に限定されるものではないが、後述する熱可塑性樹脂やゴム成分等が挙げられる。
　【００６８】
　前記熱可塑性樹脂としては、例えば、アタクチックポリスチレン、アイソタクチックポリスチレン、シンジオタクチックポリスチレン、ＡＳ樹脂、ＡＢＳ樹脂等のポリスチレン系樹脂；ポリエチレンテレフタレート、ポリブチレンテレフタレート等のポリエステル系樹脂；ナイロン６、６６、６１２等の他のポリアミド（本実施形態のポリアミド以外のポリアミド）；ポリカーボネート、ポリフェニレンエーテル、ポリスルホン、ポリエーテルスルホン等のポリエーテル系樹脂；ポリフェニレンスルフィド、ポリオキシメチレン等の縮合系樹脂；ポリアクリル酸、ポリアクリル酸エステル、ポリメチルメタクリレート等のアクリル系樹脂；ポリエチレン、ポリプロピレン、ポリブテン、エチレン−プロピレン共重合体等のポリオレフィン系樹脂；ポリ塩化ビニル、ポリ塩化ビニリデン等の含ハロゲンビニル化合物系樹脂；フェノール樹脂；エポキシ樹脂等が挙げられる。
　これらの熱可塑性樹脂は、１種類を単独で用いてもよいし、２種類以上を組み合せて用いてもよい。
　【００６９】
　前記ゴム成分としては、例えば、天然ゴム、ポリブタジエン、ポリイソプレン、ポリイソブチレン、ネオプレン、ポリスルフィドゴム、チオコールゴム、アクリルゴム、ウレタンゴム、シリコーンゴム、エピクロロヒドリンゴム、スチレン−ブタジエンブロック共重合体（ＳＢＲ）、水素添加スチレン−ブタジエンブロック共重合体（ＳＥＢ）、スチレン−ブタジエン−スチレンブロック共重合体（ＳＢＳ）、水素添加スチレン−ブタジエン−スチレンブロック共重合体（ＳＥＢＳ）、スチレン−イソプレンブロック共重合体（ＳＩＲ）、水素添加スチレン−イソプレンブロック共重合体（ＳＥＰ）、スチレン−イソプレン−スチレンブロック共重合体（ＳＩＳ）、水素添加スチレン−イソプレン−スチレンブロック共重合体（ＳＥＰＳ）、スチレン−ブタジエンランダム共重合体、水素添加スチレン−ブタジエンランダム共重合体、スチレン−エチレン−プロピレンランダム共重合体、スチレン−エチレン−ブチレンランダム共重合体、エチレン−プロピレン共重合体（ＥＰＲ）、エチレン−（１−ブテン）共重合体、エチレン−（１−ヘキセン）共重合体、エチレン−（１−オクテン）共重合体、エチレン−プロピレン−ジエン共重合体（ＥＰＤＭ）や、ブタジエン−アクリロニトリル−スチレン−コアシェルゴム（ＡＢＳ）、メチルメタクリレート−ブタジエン−スチレン−コアシェルゴム（ＭＢＳ）、メチルメタクリレート−ブチルアクリレート−スチレン−コアシェルゴム（ＭＡＳ）、オクチルアクリレート−ブタジエン−スチレン−コアシェルゴム（ＭＡＢＳ）、アルキルアクリレート−ブタジエン−アクリロニトリル−スチレンコアシェルゴム（ＡＡＢＳ）、ブタジエン−スチレン−コアシェルゴム（ＳＢＲ）、メチルメタクリレート−ブチルアクリレートシロキサンをはじめとするシロキサン含有コアシェルゴム等のコアシェルタイプ等が挙げられる。
　これらのゴム成分は、１種類を単独で用いてもよいし、２種類以上を組み合せて用いてもよい。
　【００７０】
〔ポリアミド樹脂組成物の製造方法〕
　本実施形態のポリアミド樹脂組成物は、（Ａ）ポリアミドに、上述した（Ｂ）ガラス繊維、（Ｃ）ガラス繊維（Ｂ）以外の無機充填材、必要に応じて劣化抑制剤、成形性改良剤、着色剤、他の樹脂を配合することにより製造できる。
　配合方法としては、公知の押出技術を用いることができる。
　例えば、溶融混練温度は、樹脂温度にして２５０〜３５０℃程度が好ましい。溶融混練時間は、１〜３０分程度が好ましい。
　また、ポリアミド樹脂組成物を構成する成分を溶融混練機に供給する方法は、すべての構成成分を同一の供給口に一度に供給してもよいし、構成成分をそれぞれ異なる供給口から供給してもよい。
　具体的には、混合方法は、例えば、ポリアミドと無機充填材とをヘンシェルミキサー等を用いて混合し、溶融混練機に供給し、混練する方法や、減圧装置を備えた単軸又は２軸押出機で溶融状態にしたポリアミドに、サイドフィダーから無機充填材を配合する方法等が挙げられる。
　【００７１】
〔ポリアミド樹脂組成物の成形品〕
　本実施形態のポリアミド樹脂組成物を成形することにより、所定の成形品が得られる。
　成形品を得る方法としては、特に限定されず、公知の成形方法を用いることができる。
　例えば、押出成形、射出成形、真空成形、ブロー成形、射出圧縮成形、加飾成形、他材質成形、ガスアシスト射出成形、発砲射出成形、低圧成形、超薄肉射出成形（超高速射出成形）、及び金型内複合成形（インサート成形、アウトサート成形）等の成形方法が挙げられる。
　【００７２】
〔用途〕
　本実施形態のポリアミド樹脂組成物の成形品は、過酷な成形条件下における成形品の表面外観の安定性、耐衝撃特性に優れ、かつソリ等の成形性への成形条件依存性が少ないため、様々な用途に用いることができる。
　例えば、自動車分野、電気・電子分野、機械・工業分野、事務機器分野、航空・宇宙分野において、好適に用いることができる。
　【実施例】
　【００７３】
　以下、具体的な実施例と比較例を挙げて本発明について詳細に説明するが、本発明は以下の実施例に限定されるものではない。
　【００７４】
　先ず、ポリアミドの構成要素、物性の測定方法、及び特性の評価方法を下記に示す。
〔測定方法〕
　＜ポリアミドのイソフタル酸成分比率、イソフタル酸末端基、及び全カルボキシル末端基の定量＞
　ポリアミドを用いて、１Ｈ−ＮＭＲにより求めた。
　溶媒として重硫酸を用いた。
　装置は日本電子製、「ＥＣＡ４００型」を用いた。
　繰返時間は１２秒、積算回数は６４回で測定した。
　各成分の特性シグナルの積分値より、イソフタル酸成分量、イソフタル酸末端基量、その他のカルボキシ末端基（例えばアジピン酸末端基）量を算出し、これらの値から、全カルボン酸中のイソフタル酸成分比率（ｘ）、全カルボキシル末端基中のイソフタル酸末端基比率（ＥＧ）、及び上記式（１）のパラメータ（Ｙ）をさらに算出した。
　【００７５】
　＜蟻酸溶液粘度＞
　ポリアミドを蟻酸に溶解し、ＪＩＳ　Ｋ６８１０に準じて測定した。
　【００７６】
　＜ハイサイクル成形時の外観安定性／グロス値の評価＞
　装置は日精樹脂（株）製、「ＦＮ３０００」を用いた。
　シリンダー温度を３２０℃、金型温度を７０℃に設定し、射出１７秒、冷却２０秒の射出成形条件で、ポリアミド樹脂組成物を用いて１００ショットまで成形を行い、ＩＳＯ試験片を得た。
　得られた成形品（ＩＳＯ試験片）の外観安定性は、堀場（株）製、ハンディ光沢度計「ＩＧ３２０」を用いてグロス値を測定し、下記方法により求めた。
　外観安定性＝（（１）：２０〜３０ショットＩＳＯ試験片のグロス平均値）−（（２）：９０〜１００ショットＩＳＯ試験片のグロス平均値）
　上記の数値差が小さいほど、外観安定性に優れるものと判断した。
　なお表１、２中、「（１）−（２）」とは、上記外観安定性の式により算出されるグロス値を示す。
　【００７７】
　＜衝撃特性　シャルピー衝撃強さの測定＞
　上記外観安定性試験で得られた２０〜２５ショットＩＳＯ試験片を用いて、ＩＳＯ　１７９に準じてシャルピー衝撃強さ測定した。
　測定値はｎ＝６の平均値とした。
　【００７８】
＜成形品ソリ性＞
　成形品ソリ性の評価には、下記のようにして作製した成形品を用いた。
　成形品は、射出成形機を用いて作製した。
　射出成形機は日精樹脂（株）製、「ＰＳ４０Ｅ」を用いた。
　シリンダー温度を２９０℃、金型温度を７０℃に設定し、冷却２０秒で固定し、射出時間を変化させて（条件１＝２秒間、条件２＝８秒間）、１２０×８０×３ｍｍの試験片を得た。
　ソリの測定は、試験片を水平な面に置き、ゲート側の辺を水平面に固定し、その反対側（流動末端側）の端面の浮き上がり高さをソリ量として測定した。
　ソリ安定性の数値が小さい程、成形依存性が少ないことを示す。
　ソリ安定性＝［条件２のソリ量（射出時間８秒）］−［条件１のソリ量（射出時間２秒）］
　なお、表１、表２中、「条件１（ｍｍ）」とは、条件１で作製した試験片を用いた場合のソリ量を意味し、「条件２（ｍｍ）」とは、条件２で作製した試験片を用いた場合のソリ量を意味する。
　【００７９】
〔（Ａ）ポリアミド〕
＜製造例１：ポリアミド（Ａ１）の製造＞
　アジピン酸とヘキサメチレンジアミンとの等モル塩１２３７ｇ、イソフタル酸とヘキサメチレンジアミンとの等モル塩２６３ｇ、及び全等モル塩成分に対して０．５モル％過剰のアジピン酸を蒸留水１５００ｇに溶解させ、原料モノマーの等モル５０質量％均一水溶液を作製した。
　この水溶液を、内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２４５℃になるまで加熱し、水蒸気を徐々に抜いて圧力を１．８ＭＰａに保ちながら１時間反応させた。
　次に、１時間かけてオートクレーブ内の圧力を１ＭＰａまで下げ、その後、オートクレーブ内を真空装置で６５０ｔｏｒｒの減圧下に１０分維持した。
　このとき、重合の最終内部温度は２６５℃であった。
　その後、オートクレーブ内を窒素で加圧し下部紡口（ノズル）から得られたポリマーをストランド状で排出し、水冷、カッティングを行いペレット状にして、１００℃、窒素雰囲気下で１２時間乾燥し、ポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８０】
＜製造例２：ポリアミド（Ａ２）の製造＞
　アジピン酸とヘキサメチレンジアミンとの等モル塩１１３２ｇ、及びイソフタル酸とヘキサメチレンジアミンとの等モル塩３６８ｇを用いた。
　その他の条件は、製造例１と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８１】
＜製造例３：ポリアミド（Ａ３）の製造＞
　アジピン酸とヘキサメチレンジアミンとの等モル塩１０４４ｇ、及びイソフタル酸とヘキサメチレンジアミンとの等モル塩４５６ｇを用いた。
　その他の条件は、製造例１と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８２】
＜製造例４：ポリアミド（Ａ４）の製造＞
　アジピン酸とヘキサメチレンジアミンとの等モル塩８１６ｇ、及びイソフタル酸とヘキサメチレンジアミンとの等モル塩６８４ｇを用いた。
　その他の条件は、製造例１と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８３】
＜製造例５：ポリアミド（Ａ５）の製造＞
　アジピン酸とヘキサメチレンジアミンとの等モル塩１２３７ｇ、及びイソフタル酸とヘキサメチレンジアミンとの等モル塩２６３ｇを用いた。全等モル塩成分に対して０．５モル％過剰のアジピン酸を添加しなかった。
　その他の条件は、製造例１の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８４】
＜製造例６：ポリアミド（Ａ６）の製造＞
　アジピン酸とヘキサメチレンジアミンとの等モル塩１０４４ｇ、及びイソフタル酸とヘキサメチレンジアミンとの等モル塩４５６ｇを用いた。全等モル塩成分に対して０．５モル％過剰のアジピン酸を添加しなかった。
　その他の条件は、製造例１の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８５】
＜製造例７：ポリアミド（Ａ７）の製造＞
　アジピン酸とヘキサメチレンジアミンとの等モル塩１１１４ｇ、イソフタル酸とヘキサメチレンジアミンとの等モル塩３８６ｇ、及び全等モル塩成分に対して０．５モル％過剰のアジピン酸を蒸留水１５００ｇに溶解させ、原料モノマーの等モル５０質量％均一水溶液を作製した。
　この水溶液を内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２４５℃になるまで加熱し、水蒸気を徐々に抜いて圧力を１．８ＭＰａに保ちながら１時間反応させた。
　次に、１時間かけてオートクレーブ内の圧力を１ＭＰａまで下げ、その後、オートクレーブ内を真空装置で４００ｔｏｒｒの減圧下に１０分維持した。
　このとき、重合の最終内部温度は２６５℃であった。
　その後、オートクレーブ内を窒素で加圧し下部紡口（ノズル）から得られたポリマーをストランド状で排出し、水冷、カッティングを行いペレット状にして、１００℃、窒素雰囲気下で１２時間乾燥し、ポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８６】
＜製造例８：ポリアミド（Ａ８）の製造＞
　アジピン酸とヘキサメチレンジアミンとの等モル塩１１１４ｇ、イソフタル酸とヘキサメチレンジアミンとの等モル塩３６８ｇ、及び全等モル塩成分に対して０．５モル％過剰のアジピン酸を蒸留水１５００ｇに溶解させ、原料モノマーの等モル５０質量％均一水溶液を作製した。
　この水溶液を内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２４５℃になるまで加熱し、水蒸気を徐々に抜いて圧力を１．８ＭＰａに保ちながら１時間反応させた。
　次に、１時間かけてオートクレーブ内の圧力を１ＭＰａまで下げ、その後、オートクレーブ内を真空装置で６５０ｔｏｒｒの減圧下に２０分維持した。
　このとき、重合の最終内部温度は２７０℃であった。
　その後、オートクレーブ内を窒素で加圧し下部紡口（ノズル）から得られたポリマーをストランド状で排出し、水冷、カッティングを行いペレット状にして、１００℃、窒素雰囲気下で１２時間乾燥し、ポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８７】
＜製造例９：ポリアミド（Ａ９）の製造＞　アジピン酸とヘキサメチレンジアミンとの等モル塩１１０９ｇ、イソフタル酸とヘキサメチレンジアミンとの等モル塩３６８ｇ、εカプロラクタム５ｇ、及び全等モル塩成分に対して０．５モル％過剰のアジピン酸を蒸留水１５００ｇに溶解させ、原料モノマーの等モル５０質量％均一水溶液を作製した。
　この水溶液を内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２４５℃になるまで加熱し、水蒸気を徐々に抜いて圧力を１．８ＭＰａに保ちながら１時間反応させた。
　次に、１時間かけてオートクレーブ内の圧力を１ＭＰａまで下げ、その後、オートクレーブ内を真空装置で６５０ｔｏｒｒの減圧下に１０分維持した。
　このとき、重合の最終内部温度は２６５℃であった。
　その後、オートクレーブ内を窒素で加圧し下部紡口（ノズル）から得られたポリマーをストランド状で排出し、水冷、カッティングを行いペレット状にして、１００℃、窒素雰囲気下で１２時間乾燥し、ポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表１に示す。
　【００８８】
＜製造例１０：ポリアミド（Ａ１０）の製造＞
　アジピン酸とヘキサメチレンジアミンとの等モル塩１５００ｇ、全等モル塩成分に対して０．５モル％過剰のアジピン酸を蒸留水１５００ｇに溶解させ、原料モノマーの等モル５０質量％均一水溶液を作製した。
　この水溶液を内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２６０℃になるまで加熱し、水蒸気を徐々に抜いて圧力を１．８ＭＰａに保ちながら１時間反応させた。
　次に、１時間かけてオートクレーブ内の圧力を１ＭＰａまで下げ、その後、オートクレーブ内を真空装置で６５０ｔｏｒｒの減圧下に１０分維持した。
　このとき、重合の最終内部温度は２９０℃であった。
　その後、オートクレーブ内を窒素で加圧し下部紡口（ノズル）から得られたポリマーをストランド状で排出し、水冷、カッティングを行いペレット状にして、１００℃、窒素雰囲気下で１２時間乾燥し、ポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００８９】
＜製造例１１：ポリアミド（Ａ１１）の製造＞
　アジピン酸とヘキサメチレンジアミンとの等モル塩１４５５ｇ、及びイソフタル酸とヘキサメチレンジアミンの等モル塩４５ｇを用いた。
　その他の条件は、製造例１０と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９０】
＜製造例１２：ポリアミド（Ａ１２）の製造＞
　アジピン酸とヘキサメチレンジアミンとの等モル塩１２３７ｇ、イソフタル酸とヘキサメチレンジアミンとの等モル塩２６３ｇ、及び全等モル塩成分に対して０．５モル％過剰のアジピン酸を蒸留水１５００ｇに溶解させ、原料モノマーの等モル５０質量％均一水溶液を作製した。
　この水溶液を内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２６０℃になるまで加熱し、水蒸気を徐々に抜いて圧力を１．８ＭＰａに保ちながら１時間反応させた。
　次にバルブを閉止し、ヒーターを切り、約８時間かけてオートクレーブの内部温度を常温まで冷却し、蟻酸溶液粘度７のポリアミドを得た。
　得られたポリアミドを粉砕した後、内容積１０Ｌのエバポレーターに入れ、窒素気流下、２００℃で１０時間固相重合した。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９１】
＜製造例１３：ポリアミド（Ａ１３）の製造＞
　アジピン酸とヘキサメチレンジアミンとの等モル塩８１６ｇ、及びイソフタル酸とヘキサメチレンジアミンとの等モル塩６８４ｇを用いた。
　その他の条件は、製造例１２と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９２】
＜製造例１４：ポリアミド（Ａ１４）の製造＞
　アジピン酸とヘキサメチレンジアミンとの等モル塩１２２０ｇ、イソフタル酸とヘキサメチレンジアミンとの等モル塩２８０ｇ、及び全等モル塩成分に対して０．５モル％過剰のアジピン酸を蒸留水１５００ｇに溶解させ、原料モノマーの等モル５０質量％均一水溶液を作製した。
　この水溶液を、内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま２時間、オートクレーブの内部温度が２６０℃になるまで加熱し、水蒸気を徐々に抜いて圧力を１．８ＭＰａに保ちながら１時間反応させた。
　次に、１時間かけてオートクレーブ内の圧力を１ＭＰａまで下げ、次にバルブを閉止し、ヒーターを切り、約８時間かけてオートクレーブの内部温度を常温まで冷却し、ポリアミドを得た。得られたポリアミドを粉砕した後、１００℃、窒素雰囲気下で１２時間乾燥し、ポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９３】
＜製造例１５：ポリアミド（Ａ１５）の製造＞
　アジピン酸とヘキサメチレンジアミンとの等モル塩５７０ｇ、及びイソフタル酸とヘキサメチレンジアミンとの等モル塩９３０ｇを用いた。
　その他の条件は、製造例１と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９４】
＜製造例１６：ポリアミド（Ａ１６）の製造＞
　アジピン酸とヘキサメチレンジアミンとの等モル塩５７０ｇ、及びイソフタル酸とヘキサメチレンジアミンとの等モル塩９３０ｇを用いた。
　全等モル塩成分に対して０．５モル％過剰のアジピン酸を添加しなかった。
　その他の条件は、製造例１と同様の方法によりポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９５】
＜製造例１７：ポリアミド（Ａ１７）の製造＞
　アジピン酸とヘキサメチレンジアミンとの等モル塩１２３７ｇ、イソフタル酸とヘキサメチレンジアミンとの等モル塩２６３ｇ、及び全等モル塩成分に対して０．５モル％過剰のアジピン酸を蒸留水１５００ｇに溶解させ、原料モノマーの等モル５０質量％均一水溶液を作製した。
　この水溶液を内容積５．４Ｌのオートクレーブに仕込み、窒素置換した。
　１１０〜１５０℃の温度下で前記水溶液を撹拌しながら、溶液濃度７０質量％まで水蒸気を徐々に抜いて濃縮した。
　その後、オートクレーブの内部温度を２２０℃に昇温した。
　このとき、オートクレーブは１．８ＭＰａまで昇圧した。
　そのまま１時間、オートクレーブの内部温度が２６０℃になるまで加熱し、水蒸気を徐々に抜いて圧力を１．８ＭＰａに保ちながら１時間反応させた。
　次にバルブを閉止し、ヒーターを切り、約８時間かけてオートクレーブの内部温度を常温まで冷却し、蟻酸溶液粘度７のポリアミドを得た。
　得られたポリアミドの全カルボン酸中のイソフタル酸成分比率（ｘ）、全カルボキシル末端基中のイソフタル酸末端基比率（ＥＧ）、上記式（１）で示されるパラメータ（Ｙ）、蟻酸溶液粘度等のポリマー特性を上記記載の方法により測定及び算出した。これらを下記表２に示す。
　【００９６】
〔（Ｂ）：ガラス繊維〕
　（Ｂ１）ガラス繊維　日本電気硝子製　商品名　ＥＣＳ０３Ｔ２７５Ｈ
平均繊維径（平均粒径）１０μｍ（真円状）、カット長３ｍｍ
〔（Ｃ）：（Ｂ）ガラス繊維以外の無機充填材〕
　（Ｃ１）ウォラストナイト　ＮＹＣＯ製　商品名　ＮＹＡＤ４００
平均繊維径（平均粒径）７．０μｍ　平均繊維長３５μｍ
　（Ｃ２）ウォラストナイト　ＮＹＣＯ製　商品名　ＮＹＡＤ５０００
平均繊維径（平均粒径）２．２μｍ　平均繊維長７．２μｍ（Ｃ３）マイカ　山口雲母工業所（株）製　商品名　Ａ−２１
平均粒径２２μｍ
　（Ｃ４）タルク　富士タルク工業（株）製　商品名　ＰＫＰ−８０
平均粒径１４μｍ
　（Ｃ５）カオリン　林化成（株）製　商品名　ＴＲＡＮＳＬＩＮＫ４４５　　平均粒径１．５μｍ
　【００９７】
〔実施例１〕
　製造例１で作製したポリアミド（Ａ１）１００質量部を、東芝機械社製、ＴＥＭ３５ｍｍ　２軸押出機（設定温度：２９０℃、スクリュー回転数３００ｒｐｍ）にトップフィード口より供給した。
　さらに、サイドフィード口を２箇所設け、押出機上流側（トップフィード口より供給された樹脂が十分溶融している状態）のサイドフィード口１より、（Ｂ）：ガラス繊維を下記表１に示す種類及び質量部に従って供給した。
　押出機下流側（トップフィード口より供給された樹脂が十分溶融している状態）のサイドフィード口２より、前記（Ｃ）：（Ｂ）以外の無機充填材を下記表１に示す種類及び質量部に従って供給した。
　紡口より押出された溶融混練物をストランド状で冷却し、ペレタイズしてペレット状のポリアミド樹脂組成物を得た。
　また、得られたポリアミド樹脂組成物を用いて、上記記載の方法により成形品を製造し、ハイサイクル成形時の外観安定性、衝撃特性、成形品ソリ性の評価を行った。評価結果を下記表１に示す。
　【００９８】
〔実施例２〜１４、比較例１〜７〕
　製造例１のポリアミド（Ａ１）に代えて、上述した製造例２〜１
６
　さらには、ポリアミド（Ａ）１００質量部に対して供給する（Ｂ１）ガラス繊維の供給量、（Ｃ）：（Ｂ）以外の無機充填材の種類及び供給量を、下記表１及び表２に示す種類及び質量部に変更した。
　また、得られたポリアミド樹脂組成物を用いて、上記記載の方法により成形品を製造し、ハイサイクル成形時の外観安定性、衝撃特性、成形品ソリ性の評価を行った。評価結果を下記表１及び表２に示す。
　【００９９】
〔比較例８〕
　ポリアミド（Ａ１７）を用いた以外は、実施例１と同様の方法によりポリアミド樹脂組成物を得た。
　しかしながら溶融粘度が低いため、押出加工性が悪く、成形品を得ることができなかった。
　【０１００】
　【表１】
　【０１０１】
　【表２】
　【０１０２】
　前記表１に示すように、実施例１〜１４のポリアミド樹脂組成物の成形品は、いずれも極めて優れた外観安定性、衝撃特性、ソリ安定性を有することが確認された。
　一方、（Ｙ）が、−０．３≦（Ｙ）≦０．８の範囲外である比較例３、４、５、８のポリアミド樹脂組成物の成形品、及び（ｘ）が、０．０５≦（ｘ）≦０．５の範囲外である比較例１、２、６、７のポリアミド樹脂組成物の成形品は、表面外観の安定性、ソリ安定性が大きく低下したことが確認された。
　【産業上の利用可能性】
　【０１０３】
　本発明のポリアミド樹脂組成物及びこれを用いた成形品は、自動車分野、電気・電子分野、機械・工業分野、事務機器分野、航空・宇宙分野等において、産業上の利用可能性がある。
（５７）【特許請求の範囲】
　【請求項１】
　（Ａ）：（ａ）アジピン酸とヘキサメチレンジアミンとからなる単位と、
　　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド
（但し、（ｘ）＝０．１８かつ（Ｙ）＝−０．２であるものを除く）
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：前記（Ｂ）ガラス繊維以外の無機充填材１〜２００質量部と、
を、含有するポリアミド樹脂組成物（但し、滑剤として、高級脂肪酸の金属塩、高級脂肪酸と高級アルコールとのエステル化物、及び高級脂肪酸アミドを併用して含有するものを除く。）。
　【請求項２】
　
（Ａ）：（ａ）アジピン酸とヘキサメチレンジアミンとからなる単位と、
　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、０．０５≦（ｘ）≦０．５であり、
　かつ、下
ポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：前記（Ｂ）ガラス繊維以外の無機充填材１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
　【請求項３】
　（Ａ）：（ａ）アジピン酸とヘキサメチレンジアミンとからなる単位と、
　　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：
の、
１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
　【請求項４】
　（Ａ）：（ａ）アジピン酸とヘキサメチレンジアミンとからなる単位と、
　　　　　（ｂ）イソフタル酸とヘキサメチレンジアミンとからなる単位と、
からなるポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）
：平
前記（Ｂ）ガラス繊維以外の無機充填材１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
　【請求項５】
　（Ａ）：（ａ）アジピン酸とヘキサメチレンジアミンとからなる単位と、
　　　　　（ｂ）イソフタル酸とヘキサメチレンジアミンとからなる単位と、
を、含むポリアミドであって、
　当該ポリアミド中における全カルボン酸成分中のイソフタル酸成分比率（ｘ）が、
０．０５≦（ｘ）≦０．５であり、
　かつ、下記式（１）で示される（Ｙ）が、−０．３≦（Ｙ）≦０．８であるポリアミド１００質量部と、
　（Ｙ）＝［（ＥＧ）−（ｘ）］／［１−（ｘ）］　　・・・（１）
（前記式（１）中、（ＥＧ）は、（Ａ）ポリアミド中に含有されている全カルボキシル末端基中のイソフタル酸末端基比率を示し、下記式（２）で示される。
　（ＥＧ）＝イソフタル酸末端基量／全カルボキシル末端基量　・・・（２））
　（Ｂ）：ガラス繊維１〜２００質量部と、
　（Ｃ）：前記（Ｂ）ガラス繊維以外の無機充填材１〜２００質量部と、
を、含有する
（但し、滑剤として、高級脂肪酸の金属塩、高級脂肪酸と高級アルコールとのエステル化物、及び高級脂肪酸アミドを併用して含有するものを除く。）
（但し、金型内複合成形品を除く）
　【請求項６】
　射出成形品である、請求項５に記載の成形品。